(57)【特許請求の範囲】
【請求項１】
下記一般式［１］で表される遷移金属化合物（ａ）と共役ジエンまたは非共役ジエン（ｂ）（ただし、ブタジエンを除く）とを、アルキルリチウム、アルカリ金属、アルカリ金属の水素化物およびグリニャール化合物からなる群から選ばれる化合物（ｃ）の存在下に反応させて得られることを特徴とする遷移金属化合物。
0004122655.tif 000006
（式中、Ｍはチタン原子、ジルコニウム原子またはハフニウム原子を表し、Ｌは芳香族π電子を有し該π電子を介してＭに結合している基を表す。Ｒは水素原子、アルキル基、アラルキル基、アリール基または炭化水素基で置換されたシリル基を表し、すべてのＲは同じであっても異なっていてもよい。ｐは１または２であり、ｍは０または１であり、ｐとｍとの合計は２である。）
【請求項２】
下記一般式［２］で表されることを特徴とする遷移金属化合物。
0004122655.tif 000007
（式中、Ｍはチタン原子、ジルコニウム原子またはハフニウム原子を表し、Ｌは芳香族π電子を有し該π電子を介してＭに結合している基を表し、Ｄは共役ジエンまたは非共役ジエンを表す（ただし、ブタジエンを除く）。Ｒは水素原子、アルキル基、アラルキル基、アリール基または炭化水素基で置換されたシリル基を表し、すべてのＲは同じであっても異なっていてもよい。ｄは１または２であり、ｐは１または２であり、ｍは０または１であり、ｐとｍとの合計は２である。）
【請求項３】
Ｒが、原子数１３以上の基であることを特徴とする請求項１または２記載の遷移金属化合物。
【請求項４】
請求項１〜３のいずれかに記載の遷移金属化合物からなることを特徴とする付加重合用触媒成分。
【請求項５】
請求項１〜３のいずれかに記載の遷移金属化合物および活性化用共触媒を接触させてなることを特徴とする付加重合用触媒。
【請求項６】
請求項１〜３のいずれかに記載の遷移金属化合物（Ａ）と、有機アルミニウム化合物（Ｂ）および／または下記（Ｃ）とを接触させてなることを特徴とする付加重合用触媒。
（Ｃ）：下記（Ｃ１）〜（Ｃ３）のいずれかのホウ素化合物
（Ｃ１）一般式  ＢＱ1Ｑ2Ｑ3で表されるホウ素化合物、
（Ｃ２）一般式  Ｇ+（ＢＱ1Ｑ2Ｑ3Ｑ4）-で表されるホウ素化合物、
（Ｃ３）一般式  （Ｌ−Ｈ）+（ＢＱ1Ｑ2Ｑ3Ｑ4）-で表されるホウ素化合物（但し、Ｂは３価の原子価状態のホウ素原子であり、Ｑ1〜Ｑ4はハロゲン原子、炭化水素基、ハロゲン化炭化水素基、置換シリル基、アルコキシ基または２置換アミノ基であり、それらは同じであっても異なっていても良い。Ｇ+は無機または有機のカチオンであり、Ｌは中性ルイス塩基であり、（Ｌ−Ｈ）+はブレンステッド酸である。）
【請求項７】
有機アルミニウム化合物（Ｂ）が、下記（Ｂ１）〜（Ｂ３）から選ばれる１種以上のアルミニウム化合物であることを特徴とする請求項６記載の付加重合用触媒。
（Ｂ１）一般式  Ｅ1aＡｌＺ3-aで示される有機アルミニウム化合物
（Ｂ２）一般式  ｛−Ａｌ（Ｅ2）−Ｏ−｝bで示される構造を有する環状のアルミノキサン
（Ｂ３）一般式  Ｅ3｛−Ａｌ（Ｅ3）−Ｏ−｝cＡｌＥ32で示される構造を有する線状のアルミノキサン
（但し、Ｅ1、Ｅ2およびＥ3は、それぞれ炭化水素基であり、全てのＥ1、全てのＥ2および全てのＥ3は同じであっても異なっていても良い。Ｚは水素原子またはハロゲン原子を表し、全てのＺは同じであっても異なっていても良い。ａは０＜ａ≦３を満足する数を、ｂは２以上の整数を、ｃは１以上の整数を表す。）
【請求項８】
請求項６または７記載の付加重合用触媒を用いることを特徴とするオレフィン重合体の製造方法。
【発明の詳細な説明】
【０００１】
【発明の属する技術分野】
本発明は付加重合用触媒成分として好適な遷移金属化合物、付加重合用触媒およびオレフィン重合体の製造方法に関する。
【０００２】
【従来の技術】
既にメタロセン錯体等の遷移金属化合物を用いるオレフィン重合体の製造方法については多くの報告がなされている。例えば、特開昭５８−１９３０９号公報において、メタロセン錯体とアルミノキサンを用いたオレフィン重合体の製造方法に関して報告されている。また、ジエン化合物を配位子とする遷移金属化合物を用いるオレフィン重合方法に関しては、国際特許出願公開ＷＯ９５／００５２６号明細書において、チタンが形式酸化数II価となる架橋型モノシクロペンタジエニル錯体が、また国際特許出願公開ＷＯ９６／００７３４号明細書には、上述のような架橋型モノシクロペンタジエニル錯体であり、且つチタンの形式酸化数がIV価となるメタラサイクル構造を有する錯体が開示されている。一方、非架橋型モノシクロペンタジエニル錯体では、特表平１０−５０２３９６号公報においてモノシクロペンタジエニルチタン（ジフェニルブタジエン）錯体が種々の共触媒を用いることで、スチレンの立体規則性重合において有用であることが報告されており、また、ホスフィンイミンを配位子とするモノシクロペンタジエニルチタン錯体を用いる重合方法に関しては、特開平１０−３３８７０６号公報において、８０℃以上の反応温度でオレフィンを溶液重合することで高分子量のポリマーを製造出来ることが報告されている。しかしながらこれらはいずれも重合活性の点で十分とは言えなかった。
【０００３】
【発明が解決しようとする課題】
本発明が解決しようとする課題、即ち本発明の目的は、高活性を示し得る付加重合用触媒成分として有用な遷移金属化合物、該遷移金属化合物からなる付加重合用触媒成分、該遷移金属化合物を用いてなる高活性の付加重合用触媒、および該付加重合用触媒を用いる効率的なオレフィン重合体の製造方法を提供することにある。
【０００４】
【課題を解決するための手段】
即ち本発明は、下記一般式［１］で表される遷移金属化合物（ａ）と共役ジエンまたは非共役ジエン（ｂ）（ただし、ブタジエンを除く）とを、アルキルリチウム、アルカリ金属、アルカリ金属の水素化物およびグリニャール化合物からなる群から選ばれる化合物（ｃ）の存在下に反応させて得られる遷移金属化合物、および下記一般式［２］で表される遷移金属化合物にかかるものである。さらに本発明は、これらの遷移金属化合物からなる付加重合用触媒、これらの遷移金属化合物および活性化用共触媒と接触させてなる付加重合用触媒、並びに該付加重合用触媒を用いるオレフィン重合体の製造方法にかかるものである。
0004122655.tif 000002
（上記一般式［１］または［２］においてそれぞれ、Ｍはチタン原子、ジルコニウム原子またはハフニウム原子を表し、Ｌは芳香族π電子を有し該π電子を介してＭに結合している基を表し、Ｄは共役ジエンまたは非共役ジエンを表す（ただし、ブタジエンを除く）。Ｒは水素原子、アルキル基、アラルキル基、アリール基または炭化水素基で置換されたシリル基を表し、すべてのＲは同じであっても異なっていてもよい。ｄは１または２であり、ｐは１または２であり、ｍは０または１であり、ｐとｍとの合計は２である。）
以下、本発明につきさらに詳しく説明する。
【０００５】
【発明の実施の形態】
（Ａ）遷移金属化合物
本発明の遷移金属化合物（Ａ）は、下記一般式［１］で表される遷移金属化合物（ａ）と共役ジエンまたは非共役ジエン（ｂ）（ただし、ブタジエンを除く）とを、アルキルリチウム、アルカリ金属、アルカリ金属の水素化物およびグリニャール化合物からなる群から選ばれる化合物（ｃ）の存在下に反応させて得られる遷移金属化合物である。
0004122655.tif 000003
【０００６】
上記一般式［１］で表される遷移金属化合物におけるＭは、チタン原子、ジルコニウム原子またはハフニウム原子を表し、特に好ましくはチタン原子である。
【０００７】
Ｌとして表される芳香族π電子を有し該π電子を介してＭに結合する基としては、例えばη5 −シクロぺンタジエニル基、η5 −メチルシクロペンタジエニル基、η5 −ジメチルシクロペンタジエニル基、η5 −トリメチルシクロペンタジエニル基、η5 −テトラメチルシクロペンタジエニル基、η5 −エチルシクロぺンタジエニル基、η5 −ｎ−プロピルシクロペンタジエニル基、η5 −イソプロピルシクロペンタジエニル基、η5 −ｎ−ブチルシクロペンタジエニル基、η5 −ｓｅｃ−ブチルシクロペンタジエニル基、η5 −ｔｅｒｔ−ブチルシクロぺンタジエニル基、η5 −ｎ−ペンチルシクロぺンタジエニル基、η5 −ネオペンチルシクロぺンタジエニル基、η5 −ｎ−ヘキシルシクロぺンタジエニル基、η5 −ｎ−オクチルシクロぺンタジエニル基、η5 −フェニルシクロぺンタジエニル基、η5 −ナフチルシクロぺンタジエニル基、η5 −トリメチルシリルシクロぺンタジエニル基、η5 −トリエチルシリルシクロぺンタジエニル基、η5 −ｔｅｒｔ−ブチルジメチルシリルシクロぺンタジエニル基、η5 −インデニル基、η5 −メチルインデニル基、η5 −ジメチルインデニル基、η5 −エチルインデニル基、η5 −ｎ−プロピルインデニル基、η5 −イソプロピルインデニル基、η5 −ｎ−ブチルインデニル基、η5 −ｓｅｃ−ブチルインデニル基、η5 −ｔｅｒｔ−ブチルインデニル基、η5 −ｎ−ペンチルインデニル基、η5 −ネオペンチルインデニル基、η5 −ｎ−ヘキシルインデニル基、η5 −ｎ−オクチルインデニル基、η5 −ｎ−デシルインデニル基、η5 −フェニルインデニル基、η5 −メチルフェニルインデニル基、η5 −ナフチルインデニル基、η5 −トリメチルシリルインデニル基、η5 −トリエチルシリルインデニル基、η5 −ｔｅｒｔ−ブチルジメチルシリルインデニル基、η5 −テトラヒドロインデニル基、η5 −フルオレニル基、η5 −メチルフルオレニル基、η5 −ジメチルフルオレニル基、η5 −エチルフルオレニル基、η5 −ジエチルフルオレニル基、η5 −ｎ−プロピルフルオレニル基、η5 −ジ−ｎ−プロピルフルオレニル基、η5 −イソプロピルフルオレニル基、η5 −ジイソプロピルフルオレニル基、η5 −ｎ−ブチルフルオレニル基、η5 −ｓｅｃ−ブチルフルオレニル基、η5 −ｔｅｒｔ−ブチルフルオレニル基、η5 −ジ−ｎ−ブチルフルオレニル基、η5 −ジ−ｓｅｃ−ブチルフルオレニル基、η5 −ジ−ｔｅｒｔ−ブチルフルオレニル基、η5 −ｎ−ペンチルフルオレニル基、η5 −ネオペンチルフルオレニル基、η5 −ｎ−ヘキシルフルオレニル基、η5 −ｎ−オクチルフルオレニル基、η5 −ｎ−デシルフルオレニル基、η5 −ｎ−ドデシルフルオレニル基、η5 −フェニルフルオレニル基、η5 −ジ−フェニルフルオレニル基、η5 −メチルフェニルフルオレニル基、η5 −ナフチルフルオレニル基、η5 −トリメチルシリルフルオレニル基、η5 −ビス−トリメチルシリルフルオレニル基、η5 −トリエチルシリルフルオレニル基、η5 −ｔｅｒｔ−ブチルジメチルシリルフルオレニル基などが挙げられ、好ましくはη5 −シクロペンタジエニル基、η5 −メチルシクロペンタジエニル基、η5 −ｔｅｒｔ−ブチルシクロペンタジエニル基、η5 −テトラメチルシクロペンタジエニル基、η5 −インデニル基、またはη5 −フルオレニル基である。
【０００８】
上記一般式［１］におけるＲは、水素原子、アルキル基、アラルキル基、アリール基または置換シリル基を表し、すべてのＲは同じであっても異なっていてもよい。
【０００９】
置換基Ｒにおけるアルキル基としては、炭素原子数１〜２０のアルキル基が好ましく、例えばメチル基、エチル基、ｎ−プロピル基、イソプロピル基、ｎ−ブチル基、ｓｅｃ−ブチル基、ｔｅｒｔ−ブチル基、ｎ−ペンチル基、ネオペンチル基、アミル基、ｎ−ヘキシル基、ｎ−オクチル基、ｎ−デシル基、ｎ−ドデシル基、ｎ−ペンタデシル基、ｎ−エイコシル基などが挙げられ、より好ましくはメチル基、エチル基、イソプロピル基、ｔｅｒｔ−ブチル基またはアミル基である。
【００１０】
これらのアルキル基はいずれも、フッ素原子、塩素原子、臭素原子、ヨウ素原子などのハロゲン原子で置換されていてもよい。ハロゲン原子で置換された炭素原子数１〜２０のアルキル基としては、例えばフルオロメチル基、ジフルオロメチル基、トリフルオロメチル基、クロロメチル基、ジクロロメチル基、トリクロロメチル基、ブロモメチル基、ジブロモメチル基、トリブロモメチル基、ヨードメチル基、ジヨードメチル基、トリヨードメチル基、フルオロエチル基、ジフルオロエチル基、トリフルオロエチル基、テトラフルオロエチル基、ペンタフルオロエチル基、クロロエチル基、ジクロロエチル基、トリクロロエチル基、テトラクロロエチル基、ペンタクロロエチル基、ブロモエチル基、ジブロモエチル基、トリブロモエチル基、テトラブロモエチル基、ペンタブロモエチル基、パーフルオロプロピル基、パーフルオロブチル基、パーフルオロペンチル基、パーフルオロヘキシル基、パーフルオロオクチル基、パーフルオロドデシル基、パーフルオロペンタデシル基、パーフルオロエイコシル基、パークロロプロピル基、パークロロブチル基、パークロロペンチル基、パークロロヘキシル基、パークロロクチル基、パークロロドデシル基、パークロロペンタデシル基、パークロロエイコシル基、パーブロモプロピル基、パーブロモブチル基、パーブロモペンチル基、パーブロモヘキシル基、パーブロモオクチル基、パーブロモドデシル基、パーブロモペンタデシル基、パーブロモエイコシル基などが挙げられる。
またこれらのアルキル基はいずれも、メトキシ基、エトキシ基等のアルコキシ基、フェノキシ基などのアリールオキシ基またはベンジルオキシ基などのアラルキルオキシ基などで一部が置換されていてもよい。
【００１１】
置換基Ｒにおけるアラルキル基としては、炭素原子数７〜２０のアラルキル基が好ましく、例えばベンジル基、（２−メチルフェニル）メチル基、（３−メチルフェニル）メチル基、（４−メチルフェニル）メチル基、（２，３−ジメチルフェニル）メチル基、（２，４−ジメチルフェニル）メチル基、（２，５−ジメチルフェニル）メチル基、（２，６−ジメチルフェニル）メチル基、（３，４−ジメチルフェニル）メチル基、（３，５−ジメチルフェニル）メチル基、（２，３，４−トリメチルフェニル）メチル基、（２，３，５−トリメチルフェニル）メチル基、（２，３，６−トリメチルフェニル）メチル基、（３，４，５−トリメチルフェニル）メチル基、（２，４，６−トリメチルフェニル）メチル基、（２，３，４，５−テトラメチルフェニル）メチル基、（２，３，４，６−テトラメチルフェニル）メチル基、（２，３，５，６−テトラメチルフェニル）メチル基、（ペンタメチルフェニル）メチル基、（エチルフェニル）メチル基、（ｎ−プロピルフェニル）メチル基、（イソプロピルフェニル）メチル基、（ｎ−ブチルフェニル）メチル基、（ｓｅｃ−ブチルフェニル）メチル基、（ｔｅｒｔ−ブチルフェニル）メチル基、（ｎ−ペンチルフェニル）メチル基、（ネオペンチルフェニル）メチル基、（ｎ−ヘキシルフェニル）メチル基、（ｎ−オクチルフェニル）メチル基、（ｎ−デシルフェニル）メチル基、（ｎ−テトラデシルフェニル）メチル基、ナフチルメチル基、アントラセニルメチル基などが挙げられ、より好ましくはベンジル基である。
これらのアラルキル基はいずれも、フッ素原子、塩素原子、臭素原子、ヨウ素原子などのハロゲン原子、メトキシ基、エトキシ基等のアルコキシ基、フェノキシ基などのアリールオキシ基またはベンジルオキシ基などのアラルキルオキシ基などで一部が置換されていてもよい。
【００１２】
置換基Ｒにおけるアリール基としては、炭素原子数６〜２０のアリール基が好ましく、例えばフェニル基、２−トリル基、３−トリル基、４−トリル基、２，３−キシリル基、２，４−キシリル基、２，５−キシリル基、２，６−キシリル基、３，４−キシリル基、３，５−キシリル基、２，３，４−トリメチルフェニル基、２，３，５−トリメチルフェニル基、２，３，６−トリメチルフェニル基、２，４，６−トリメチルフェニル基、３，４，５−トリメチルフェニル基、２，３，４，５−テトラメチルフェニル基、２，３，４，６−テトラメチルフェニル基、２，３，５，６−テトラメチルフェニル基、ペンタメチルフェニル基、エチルフェニル基、ｎ−プロピルフェニル基、イソプロピルフェニル基、ｎ−ブチルフェニル基、ｓｅｃ−ブチルフェニル基、ｔｅｒｔ−ブチルフェニル基、ｎ−ペンチルフェニル基、ネオペンチルフェニル基、ｎ−ヘキシルフェニル基、ｎ−オクチルフェニル基、ｎ−デシルフェニル基、ｎ−ドデシルフェニル基、ｎ−テトラデシルフェニル基、ナフチル基、アントラセニル基などが挙げられ、より好ましくはフェニル基である。
これらのアリール基はいずれも、フッ素原子、塩素原子、臭素原子、ヨウ素原子などのハロゲン原子、メトキシ基、エトキシ基等のアルコキシ基、フェノキシ基などのアリールオキシ基またはベンジルオキシ基などのアラルキルオキシ基などで一部が置換されていてもよい。
【００１３】
置換基Ｒにおける置換シリル基とは炭化水素基で置換されたシリル基であって、ここで炭化水素基としては、例えばメチル基、エチル基、ｎ−プロピル基、イソプロピル基、ｎ−ブチル基、ｓｅｃ−ブチル基、ｔｅｒｔ−ブチル基、イソブチル基、ｎ−ペンチル基、ｎ−ヘキシル基、シクロヘキシル基などの炭素原子数１〜１０のアルキル基、フェニル基などのアリール基などが挙げられる。かかる炭素原子数１〜２０の置換シリル基としては、例えばメチルシリル基、エチルシリル基、フェニルシリル基などの炭素原子数１〜２０の１置換シリル基、ジメチルシリル基、ジエチルシリル基、ジフェニルシリル基などの炭素原子数２〜２０の２置換シリル基、トリメチルシリル基、トリエチルシリル基、トリ−ｎ−プロピルシリル基、トリイソプロピルシリル基、トリ−ｎ−ブチルシリル基、トリ−ｓｅｃ−ブチルシリル基、トリ−ｔｅｒｔ−ブチルシリル基、トリ−イソブチルシリル基、ｔｅｒｔ−ブチル−ジメチルシリル基、トリ−ｎ−ペンチルシリル基、トリ−ｎ−ヘキシルシリル基、トリシクロヘキシルシリル基、トリフェニルシリル基などの炭素原子数３〜２０の３置換シリル基などが挙げられ、好ましくはトリメチルシリル基、ｔｅｒｔ−ブチルジメチルシリル基、またはトリフェニルシリル基である。
これらの置換シリル基はいずれもその炭化水素基が、フッ素原子、塩素原子、臭素原子、ヨウ素原子などのハロゲン原子、メトキシ基、エトキシ基等のアルコキシ基、フェノキシ基などのアリールオキシ基またはベンジルオキシ基などのアラルキルオキシ基などで一部が置換されていてもよい。
【００１４】
上記一般式［１］におけるＲとしてより好ましくは、アルキル基または置換シリル基であり、特に好ましくはｔｅｒｔ−ブチル基、ネオペンチル基、シクロペンチル基、ネオヘキシル基、シクロヘキシル基またはトリメチルシリル基である。
【００１５】
上記一般式［１］におけるｍは０または１であり、ｐは１または２であり、ｍとｐとの合計は２である。特に好ましくはｍおよびｐはともに１である。
【００１６】
本発明の遷移金属化合物（Ａ）は、上記の一般式［１］で表される遷移金属化合物（ａ）と共役ジエンまたは非共役ジエン（ｂ）（ただし、ブタジエンを除く）とを、アルキルリチウム、アルカリ金属、アルカリ金属の水素化物およびグリニャール化合物からなる群から選ばれる化合物（ｃ）の存在下に反応させて得られる遷移金属化合物である。
かかる上記一般式［１］で表される遷移金属化合物（ａ）は例えば、Organometallics, Vol.18, p.1116-1118 (1999).やJ. Organometallic Chem., Vol.159, p.47-52 (1978).等に記載の方法により製造される。
【００１７】
上記の共役ジエンまたは非共役ジエン（ｂ）（ただし、ブタジエンを除く）としては、炭素原子数４〜４０の共役ジエンまたは非共役ジエンが好ましく、より好ましくは共役ジエンであり、例えば、ペンタジエン、イソプレン、１，３−ヘキサジエン、２，４−ヘキサジエン、２，３−ジメチルブタジエン、１，３−ヘプタジエン、２，４―ヘプタジエン、２，３−ジメチル−１，３−ペンタジエン、１，３−オクタジエン、２，４−オクタジエン、３，５−オクタジエン、３，４−ジメチル−２，４−ヘキサジエン、５，５−ジメチル−１，３−ヘキサジエン、２，２，７，７−テトラメチル−３，５−オクタジエン、２，４，５，７−テトラメチル−３，５−オクタジエン、１−フェニルブタジエン、２−フェニルブタジエン、１，４−ジフェニルブタジエン、２，３−ジフェニルブタジエン等が挙げられ、特に好ましくは、２，４−ヘキサジエンまたは１，４−ジフェニルブタジエンである。
【００１８】
上記の化合物（ｃ）は、アルキルリチウム、アルカリ金属、アルカリ金属の水素化物およびグリニャール化合物からなる群から選ばれる化合物である。
アルキルリチウムとして好ましくは、炭素原子数１〜１０のアルキルリチウムであり、さらに好ましくは、メチルリチウム、エチルリチウム、ｎ−プロピルリチウム、ｎ−ブチルリチウムまたはｔｅｒｔ−ブチルリチウムである。
アルカリ金属としてはリチウム、ナトリウム、カリウム等が挙げられ、リチウムまたはナトリウムが好ましい。
アルカリ金属の水素化物としては水素化リチウム、水素化ナトリウム、水素化カリウム等が挙げられ、水素化リチウムまたは水素化ナトリウムが好ましい。
グリニャール化合物としては、一般式Ｒ’ＭｇＸ’（式中、Ｍｇはマグネシウム原子を、Ｒ’は炭素原子数１〜２０の炭化水素基を、Ｘ’はハロゲン原子を表わす。）で表わされる化合物が好ましい。Ｒ’の具体例としては、メチル基、エチル基、プロピル基、イソプロピル基、ｎ−ブチル基、ｓｅｃ−ブチル基、ｔｅｒｔ−ブチル基、イソペンチル基、 ｎ−ヘキシル基、 ｎ−オクチル基、２−エチルヘキシル基、フェニル基、ベンジル基等の炭素原子数１〜２０のアルキル基、アリール基、アラルキル基、アルケニル基が挙げられる。グリニャール化合物として特に好ましくは、イソプロピルマグネシウムクロライドである。
【００１９】
共役ジエンまたは非共役ジエン（ｂ）の使用量は、本反応において用いられる遷移金属化合物（ａ）に対して通常１〜５モル倍の範囲で使用される。
共役ジエンまたは非共役ジエン（ｂ）の使用量が遷移金属化合物（ａ）より極端に少ないと、目的とする遷移金属化合物（Ａ）の生成割合が減少することがあり好ましくない。また、共役ジエンまたは非共役ジエン（ｂ）の使用量が多量であると不経済であり好ましくない。使用量として好ましくは１〜３モル倍であり、より好ましくは１〜１．５モル倍である。
【００２０】
アルカリリチウム、アルカリ金属、アルカリ金属の水素化物およびグリニャール化合物からなる群から選ばれる化合物（ｃ）（以降では「化合物（ｃ）」と略称することがある。）の使用量は、本反応で用いられる遷移金属化合物（ａ）に対して通常１〜１０モル倍の範囲で使用される。
化合物（ｃ）の使用量が遷移金属化合物（ａ）より極端に少ないと、目的生成物の遷移金属化合物（Ａ）の生成割合が減少することがあり好ましくない。また化合物（ｃ）の使用量が多量であると不経済であり好ましくない。使用量として好ましくは１．５〜３モル倍であり、より好ましくは１．８〜２．５モル倍である。
【００２１】
本反応において各試剤を添加する順序については、遷移金属化合物（ａ）と共役ジエンまたは非共役ジエン（ｂ）の混合液に化合物（ｃ）を添加してもよく、また共役ジエンまたは非共役ジエン（ｂ）と化合物（ｃ）の混合液に遷移金属化合物（ａ）を添加する方法でもよい。また、その逆でもよい。
反応は通常、各試剤に対して不活性な溶媒中で行われる。かかる溶媒としては、例えばベンゼン、トルエン、キシレンやメシチレンなどの芳香族炭化水素系溶媒、ペンタン、ヘキサン、ヘプタンやオクタンなどの脂肪族炭化水素系溶媒、ジエチルエーテルやテトラヒドロフランなどのエーテル系溶媒などが挙げられる。かかる溶媒はそれぞれ単独もしくは２種以上を混合して用いられ、その使用量は一般式（１）で示される遷移金属化合物に対して通常１〜２００重量倍、好ましくは３〜５０重量倍の範囲である。
【００２２】
本発明における反応温度については特に制限はないが、−１００℃より高い温度から溶媒の沸点以下にて実施することが好ましく、−８０〜１５０℃の温度範囲で実施することがより好ましい。工業的には低温で実施するのは好ましくなく、本発明では−２０〜８０℃の範囲で実施するのが好ましい。
【００２３】
本発明の遷移金属化合物（Ａ）は上記の反応により得られるものであり、例えば共役ジエンまたは非共役ジエン（ｂ）としてブタジエンを用いた場合、通常下記のような遷移金属原子Ｍの形式酸化数がII価の遷移金属化合物［Ａ１］やIV価の遷移金属化合物［Ａ２）が得られる。
0004122655.tif 000004
なお、［Ａ１］におけるブタジエンはｓ−ｔｒａｎｓまたはｓ−ｃｉｓである。
【００２４】
本発明の遷移金属化合物（Ａ）の一実施態様としては、下記一般式［２］で表される遷移金属化合物が挙げられる。
0004122655.tif 000005
ここでＭ、Ｌ、Ｒ、ｐおよびｍはそれぞれ上記一般式［１］で表される遷移金属化合物におけるものと同様であり、Ｄは上述の共役ジエンまたは非共役ジエン（ｂ）（ただし、ブタジエンを除く）を表し、ｄは１または２である。
【００２５】
上記一般式［２］で表される化合物の具体例としては、例えば、（シクロペンタジエニル）（トリメチルホスフィンイミン）（ブタジエン）チタニウム、（シクロペンタジエニル）（トリメチルホスフィンイミン）（ペンタジエン）チタニウム、（シクロペンタジエニル）（トリメチルホスフィンイミン）（イソプレン）チタニウム、（シクロペンタジエニル）（トリメチルホスフィンイミン）（１，３−ヘキサジエン）チタニウム、（シクロペンタジエニル）（トリメチルホスフィンイミン）（２，４−ヘキサジエン）チタニウム、（シクロペンタジエニル）（トリメチルホスフィンイミン）（２，３−ジメチルブタジエン）チタニウム、（シクロペンタジエニル）（トリメチルホスフィンイミン）（１，３−ヘプタジエン）チタニウム、（シクロペンタジエニル）（トリメチルホスフィンイミン）（２，４−ヘプタジエン）チタニウム、（シクロペンタジエニル）（トリメチルホスフィンイミン）（２，３−ジメチル−１，３−ペンタジエン）チタニウム、（シクロペンタジエニル）（トリメチルホスフィンイミン）（１，３−オクタジエン）チタニウム、（シクロペンタジエニル）（トリメチルホスフィンイミン）（２，４−オクタジエン）チタニウム、（シクロペンタジエニル）（トリメチルホスフィンイミン）（３，５−オクタジエン）チタニウム、（シクロペンタジエニル）（トリメチルホスフィンイミン）（３，４−ジメチル−２，４−ヘキサジエン）チタニウム、（シクロペンタジエニル）（トリメチルホスフィンイミン）（５，５−ジメチル−１，３−ヘキサジエン）チタニウム、（シクロペンタジエニル）（トリメチルホスフィンイミン）（２，７−ジメチル−３，５−オクタジエン）チタニウム、（シクロペンタジエニル）（トリメチルホスフィンイミン）（４，５−ジメチル−３，５−オクタジエン）チタニウム、（シクロペンタジエニル）（トリメチルホスフィンイミン）（２，２，７，７−テトラメチル−３，５−オクタジエン）チタニウム、（シクロペンタジエニル）（トリメチルホスフィンイミン）（２，４，５，７−テトラメチル−３，５−オクタジエン）チタニウム、（シクロペンタジエニル）（トリメチルホスフィンイミン）（１−フェニルブタジエン）チタニウム、（シクロペンタジエニル）（トリメチルホスフィンイミン）（２−フェニルブタジエン）チタニウム、（シクロペンタジエニル）（トリメチルホスフィンイミン）（１，４−ジフェニルブタジエン）チタニウム、（シクロペンタジエニル）（トリメチルホスフィンイミン）（２，３−ジフェニルブタジエン）チタニウム、
【００２６】
（シクロペンタジエニル）（トリエチルホスフィンイミン）（ブタジエン）チタニウム、（シクロペンタジエニル）（トリエチルホスフィンイミン）（ペンタジエン）チタニウム、（シクロペンタジエニル）（トリエチルホスフィンイミン）（イソプレン）チタニウム、（シクロペンタジエニル）（トリエチルホスフィンイミン）（１，３−ヘキサジエン）チタニウム、（シクロペンタジエニル）（トリエチルホスフィンイミン）（２，４−ヘキサジエン）チタニウム、（シクロペンタジエニル）（トリエチルホスフィンイミン）（２，３−ジメチルブタジエン）チタニウム、（シクロペンタジエニル）（トリエチルホスフィンイミン）（１，３−ヘプタジエン）チタニウム、（シクロペンタジエニル）（トリエチルホスフィンイミン）（２，４−ヘプタジエン）チタニウム、（シクロペンタジエニル）（トリエチルホスフィンイミン）（２，３−ジメチル−１，３−ペンタジエン）チタニウム、（シクロペンタジエニル）（トリエチルホスフィンイミン）（１，３−オクタジエン）チタニウム、（シクロペンタジエニル）（トリエチルホスフィンイミン）（２，４−オクタジエン）チタニウム、（シクロペンタジエニル）（トリエチルホスフィンイミン）（３，５−オクタジエン）チタニウム、（シクロペンタジエニル）（トリエチルホスフィンイミン）（３，４−ジメチル−２，４−ヘキサジエン）チタニウム、（シクロペンタジエニル）（トリエチルホスフィンイミン）（５，５−ジメチル−１，３−ヘキサジエン）チタニウム、（シクロペンタジエニル）（トリエチルホスフィンイミン）（２，７−ジメチル−３，５−オクタジエン）チタニウム、（シクロペンタジエニル）（トリエチルホスフィンイミン）（４，５−ジメチル−３，５−オクタジエン）チタニウム、（シクロペンタジエニル）（トリエチルホスフィンイミン）（２，２，７，７−テトラメチル−３，５−オクタジエン）チタニウム、（シクロペンタジエニル）（トリエチルホスフィンイミン）（２，４，５，７−テトラメチル−３，５−オクタジエン）チタニウム、（シクロペンタジエニル）（トリエチルホスフィンイミン）（１−フェニルブタジエン）チタニウム、（シクロペンタジエニル）（トリエチルホスフィンイミン）（２−フェニルブタジエン）チタニウム、（シクロペンタジエニル）（トリエチルホスフィンイミン）（１，４−ジフェニルブタジエン）チタニウム、（シクロペンタジエニル）（トリエチルホスフィンイミン）（２，３−ジフェニルブタジエン）チタニウム、
【００２７】
（シクロペンタジエニル）（トリ−ｎ−プロピルホスフィンイミン）（ブタジエン）チタニウム、（シクロペンタジエニル）（トリ−ｎ−プロピルホスフィンイミン）（ペンタジエン）チタニウム、（シクロペンタジエニル）（トリ−ｎ−プロピルホスフィンイミン）（イソプレン）チタニウム、（シクロペンタジエニル）（トリ−ｎ−プロピルホスフィンイミン）（１，３−ヘキサジエン）チタニウム、（シクロペンタジエニル）（トリ−ｎ−プロピルホスフィンイミン）（２，４−ヘキサジエン）チタニウム、（シクロペンタジエニル）（トリ−ｎ−プロピルホスフィンイミン）（２，３−ジメチルブタジエン）チタニウム、（シクロペンタジエニル）（トリ−ｎ−プロピルホスフィンイミン）（１，３−ヘプタジエン）チタニウム、（シクロペンタジエニル）（トリ−ｎ−プロピルホスフィンイミン）（２，４−ヘプタジエン）チタニウム、（シクロペンタジエニル）（トリ−ｎ−プロピルホスフィンイミン）（２，３−ジメチル−１，３−ペンタジエン）チタニウム、（シクロペンタジエニル）（トリ−ｎ−プロピルホスフィンイミン）（１，３−オクタジエン）チタニウム、（シクロペンタジエニル）（トリ−ｎ−プロピルホスフィンイミン）（２，４−オクタジエン）チタニウム、（シクロペンタジエニル）（トリ−ｎ−プロピルホスフィンイミン）（３，５−オクタジエン）チタニウム、（シクロペンタジエニル）（トリ−ｎ−プロピルホスフィンイミン）（３，４−ジメチル−２，４−ヘキサジエン）チタニウム、（シクロペンタジエニル）（トリ−ｎ−プロピルホスフィンイミン）（５，５−ジメチル−１，３−ヘキサジエン）チタニウム、（シクロペンタジエニル）（トリ−ｎ−プロピルホスフィンイミン）（２，７−ジメチル−３，５−オクタジエン）チタニウム、（シクロペンタジエニル）（トリ−ｎ−プロピルホスフィンイミン）（４，５−ジメチル−３，５−オクタジエン）チタニウム、（シクロペンタジエニル）（トリ−ｎ−プロピルホスフィンイミン）（２，２，７，７−テトラメチル−３，５−オクタジエン）チタニウム、（シクロペンタジエニル）（トリ−ｎ−プロピルホスフィンイミン）（２，４，５，７−テトラメチル−３，５−オクタジエン）チタニウム、（シクロペンタジエニル）（トリ−ｎ−プロピルホスフィンイミン）（１−フェニルブタジエン）チタニウム、（シクロペンタジエニル）（トリ−ｎ−プロピルホスフィンイミン）（２−フェニルブタジエン）チタニウム、（シクロペンタジエニル）（トリ−ｎ−プロピルホスフィンイミン）（１，４−ジフェニルブタジエン）チタニウム、（シクロペンタジエニル）（トリ−ｎ−プロピルホスフィンイミン）（２，３−ジフェニルブタジエン）チタニウム、
【００２８】
（シクロペンタジエニル）（トリイソプロピルホスフィンイミン）（ブタジエン）チタニウム、（シクロペンタジエニル）（トリイソプロピルホスフィンイミン）（ペンタジエン）チタニウム、（シクロペンタジエニル）（トリイソプロピルホスフィンイミン）（イソプレン）チタニウム、（シクロペンタジエニル）（トリイソプロピルホスフィンイミン）（１，３−ヘキサジエン）チタニウム、（シクロペンタジエニル）（トリイソプロピルホスフィンイミン）（２，４−ヘキサジエン）チタニウム、（シクロペンタジエニル）（トリイソプロピルホスフィンイミン）（２，３−ジメチルブタジエン）チタニウム、（シクロペンタジエニル）（トリイソプロピルホスフィンイミン）（１，３−ヘプタジエン）チタニウム、（シクロペンタジエニル）（トリイソプロピルホスフィンイミン）（２，４−ヘプタジエン）チタニウム、（シクロペンタジエニル）（トリイソプロピルホスフィンイミン）（２，３−ジメチル−１，３−ペンタジエン）チタニウム、（シクロペンタジエニル）（トリイソプロピルホスフィンイミン）（１，３−オクタジエン）チタニウム、（シクロペンタジエニル）（トリイソプロピルホスフィンイミン）（２，４−オクタジエン）チタニウム、（シクロペンタジエニル）（トリイソプロピルホスフィンイミン）（３，５−オクタジエン）チタニウム、（シクロペンタジエニル）（トリイソプロピルホスフィンイミン）（３，４−ジメチル−２，４−ヘキサジエン）チタニウム、（シクロペンタジエニル）（トリイソプロピルホスフィンイミン）（５，５−ジメチル−１，３−ヘキサジエン）チタニウム、（シクロペンタジエニル）（トリイソプロピルホスフィンイミン）（２，７−ジメチル−３，５−オクタジエン）チタニウム、（シクロペンタジエニル）（トリイソプロピルホスフィンイミン）（４，５−ジメチル−３，５−オクタジエン）チタニウム、（シクロペンタジエニル）（トリイソプロピルホスフィンイミン）（２，２，７，７−テトラメチル−３，５−オクタジエン）チタニウム、（シクロペンタジエニル）（トリイソプロピルホスフィンイミン）（２，４，５，７−テトラメチル−３，５−オクタジエン）チタニウム、（シクロペンタジエニル）（トリイソプロピルホスフィンイミン）（１−フェニルブタジエン）チタニウム、（シクロペンタジエニル）（トリイソプロピルホスフィンイミン）（２−フェニルブタジエン）チタニウム、（シクロペンタジエニル）（トリイソプロピルホスフィンイミン）（１，４−ジフェニルブタジエン）チタニウム、（シクロペンタジエニル）（トリイソプロピルホスフィンイミン）（２，３−ジフェニルブタジエン）チタニウム、
【００２９】
（シクロペンタジエニル）（トリ−ｎ−ブチルホスフィンイミン）（ブタジエン）チタニウム、（シクロペンタジエニル）（トリ−ｎ−ブチルホスフィンイミン）（ペンタジエン）チタニウム、（シクロペンタジエニル）（トリ−ｎ−ブチルホスフィンイミン）（イソプレン）チタニウム、（シクロペンタジエニル）（トリ−ｎ−ブチルホスフィンイミン）（１，３−ヘキサジエン）チタニウム、（シクロペンタジエニル）（トリ−ｎ−ブチルホスフィンイミン）（２，４−ヘキサジエン）チタニウム、（シクロペンタジエニル）（トリ−ｎ−ブチルホスフィンイミン）（２，３−ジメチルブタジエン）チタニウム、（シクロペンタジエニル）（トリ−ｎ−ブチルホスフィンイミン）（１，３−ヘプタジエン）チタニウム、（シクロペンタジエニル）（トリ−ｎ−ブチルホスフィンイミン）（２，４−ヘプタジエン）チタニウム、（シクロペンタジエニル）（トリ−ｎ−ブチルホスフィンイミン）（２，３−ジメチル−１，３−ペンタジエン）チタニウム、（シクロペンタジエニル）（トリ−ｎ−ブチルホスフィンイミン）（１，３−オクタジエン）チタニウム、（シクロペンタジエニル）（トリ−ｎ−ブチルホスフィンイミン）（２，４−オクタジエン）チタニウム、（シクロペンタジエニル）（トリ−ｎ−ブチルホスフィンイミン）（３，５−オクタジエン）チタニウム、（シクロペンタジエニル）（トリ−ｎ−ブチルホスフィンイミン）（３，４−ジメチル−２，４−ヘキサジエン）チタニウム、（シクロペンタジエニル）（トリ−ｎ−ブチルホスフィンイミン）（５，５−ジメチル−１，３−ヘキサジエン）チタニウム、（シクロペンタジエニル）（トリ−ｎ−ブチルホスフィンイミン）（２，７−ジメチル−３，５−オクタジエン）チタニウム、（シクロペンタジエニル）（トリ−ｎ−ブチルホスフィンイミン）（４，５−ジメチル−３，５−オクタジエン）チタニウム、（シクロペンタジエニル）（トリ−ｎ−ブチルホスフィンイミン）（２，２，７，７−テトラメチル−３，５−オクタジエン）チタニウム、（シクロペンタジエニル）（トリ−ｎ−ブチルホスフィンイミン）（２，４，５，７−テトラメチル−３，５−オクタジエン）チタニウム、（シクロペンタジエニル）（トリ−ｎ−ブチルホスフィンイミン）（１−フェニルブタジエン）チタニウム、（シクロペンタジエニル）（トリ−ｎ−ブチルホスフィンイミン）（２−フェニルブタジエン）チタニウム、（シクロペンタジエニル）（トリ−ｎ−ブチルホスフィンイミン）（１，４−ジフェニルブタジエン）チタニウム、（シクロペンタジエニル）（トリ−ｎ−ブチルホスフィンイミン）（２，３−ジフェニルブタジエン）チタニウム、
【００３０】
（シクロペンタジエニル）（トリ−ｓｅｃ−ブチルホスフィンイミン）（ブタジエン）チタニウム、（シクロペンタジエニル）（トリ−ｓｅｃ−ブチルホスフィンイミン）（ペンタジエン）チタニウム、（シクロペンタジエニル）（トリ−ｓｅｃ−ブチルホスフィンイミン）（イソプレン）チタニウム、（シクロペンタジエニル）（トリ−ｓｅｃ−ブチルホスフィンイミン）（１，３−ヘキサジエン）チタニウム、（シクロペンタジエニル）（トリ−ｓｅｃ−ブチルホスフィンイミン）（２，４−ヘキサジエン）チタニウム、（シクロペンタジエニル）（トリ−ｓｅｃ−ブチルホスフィンイミン）（２，３−ジメチルブタジエン）チタニウム、（シクロペンタジエニル）（トリ−ｓｅｃ−ブチルホスフィンイミン）（１，３−ヘプタジエン）チタニウム、（シクロペンタジエニル）（トリ−ｓｅｃ−ブチルホスフィンイミン）（２，４−ヘプタジエン）チタニウム、（シクロペンタジエニル）（トリ−ｓｅｃ−ブチルホスフィンイミン）（２，３−ジメチル−１，３−ペンタジエン）チタニウム、（シクロペンタジエニル）（トリ−ｓｅｃ−ブチルホスフィンイミン）（１，３−オクタジエン）チタニウム、（シクロペンタジエニル）（トリ−ｓｅｃ−ブチルホスフィンイミン）（２，４−オクタジエン）チタニウム、（シクロペンタジエニル）（トリ−ｓｅｃ−ブチルホスフィンイミン）（３，５−オクタジエン）チタニウム、（シクロペンタジエニル）（トリ−ｓｅｃ−ブチルホスフィンイミン）（３，４−ジメチル−２，４−ヘキサジエン）チタニウム、（シクロペンタジエニル）（トリ−ｓｅｃ−ブチルホスフィンイミン）（５，５−ジメチル−１，３−ヘキサジエン）チタニウム、（シクロペンタジエニル）（トリ−ｓｅｃ−ブチルホスフィンイミン）（２，７−ジメチル−３，５−オクタジエン）チタニウム、（シクロペンタジエニル）（トリ−ｓｅｃ−ブチルホスフィンイミン）（４，５−ジメチル−３，５−オクタジエン）チタニウム、（シクロペンタジエニル）（トリ−ｓｅｃ−ブチルホスフィンイミン）（２，２，７，７−テトラメチル−３，５−オクタジエン）チタニウム、（シクロペンタジエニル）（トリ−ｓｅｃ−ブチルホスフィンイミン）（２，４，５，７−テトラメチル−３，５−オクタジエン）チタニウム、（シクロペンタジエニル）（トリ−ｓｅｃ−ブチルホスフィンイミン）（１−フェニルブタジエン）チタニウム、（シクロペンタジエニル）（トリ−ｓｅｃ−ブチルホスフィンイミン）（２−フェニルブタジエン）チタニウム、（シクロペンタジエニル）（トリ−ｓｅｃ−ブチルホスフィンイミン）（１，４−ジフェニルブタジエン）チタニウム、（シクロペンタジエニル）（トリ−ｓｅｃ−ブチルホスフィンイミン）（２，３−ジフェニルブタジエン）チタニウム、
【００３１】
（シクロペンタジエニル）（トリイソブチルホスフィンイミン）（ブタジエン）チタニウム、（シクロペンタジエニル）（トリイソブチルホスフィンイミン）（ペンタジエン）チタニウム、（シクロペンタジエニル）（トリイソブチルホスフィンイミン）（イソプレン）チタニウム、（シクロペンタジエニル）（トリイソブチルホスフィンイミン）（１，３−ヘキサジエン）チタニウム、（シクロペンタジエニル）（トリイソブチルホスフィンイミン）（２，４−ヘキサジエン）チタニウム、（シクロペンタジエニル）（トリイソブチルホスフィンイミン）（２，３−ジメチルブタジエン）チタニウム、（シクロペンタジエニル）（トリイソブチルホスフィンイミン）（１，３−ヘプタジエン）チタニウム、（シクロペンタジエニル）（トリイソブチルホスフィンイミン）（２，４−ヘプタジエン）チタニウム、（シクロペンタジエニル）（トリイソブチルホスフィンイミン）（２，３−ジメチル−１，３−ペンタジエン）チタニウム、（シクロペンタジエニル）（トリイソブチルホスフィンイミン）（１，３−オクタジエン）チタニウム、（シクロペンタジエニル）（トリイソブチルホスフィンイミン）（２，４−オクタジエン）チタニウム、（シクロペンタジエニル）（トリイソブチルホスフィンイミン）（３，５−オクタジエン）チタニウム、（シクロペンタジエニル）（トリイソブチルホスフィンイミン）（３，４−ジメチル−２，４−ヘキサジエン）チタニウム、（シクロペンタジエニル）（トリイソブチルホスフィンイミン）（５，５−ジメチル−１，３−ヘキサジエン）チタニウム、（シクロペンタジエニル）（トリイソブチルホスフィンイミン）（２，７−ジメチル−３，５−オクタジエン）チタニウム、（シクロペンタジエニル）（トリイソブチルホスフィンイミン）（４，５−ジメチル−３，５−オクタジエン）チタニウム、（シクロペンタジエニル）（トリイソブチルホスフィンイミン）（２，２，７，７−テトラメチル−３，５−オクタジエン）チタニウム、（シクロペンタジエニル）（トリイソブチルホスフィンイミン）（２，４，５，７−テトラメチル−３，５−オクタジエン）チタニウム、（シクロペンタジエニル）（トリイソブチルホスフィンイミン）（１−フェニルブタジエン）チタニウム、（シクロペンタジエニル）（トリイソブチルホスフィンイミン）（２−フェニルブタジエン）チタニウム、（シクロペンタジエニル）（トリイソブチルホスフィンイミン）（１，４−ジフェニルブタジエン）チタニウム、（シクロペンタジエニル）（トリイソブチルホスフィンイミン）（２，３−ジフェニルブタジエン）チタニウム、
【００３２】
（シクロペンタジエニル）（トリ−ｔｅｒｔ−ブチルホスフィンイミン）（ブタジエン）チタニウム、（シクロペンタジエニル）（トリ−ｔｅｒｔ−ブチルホスフィンイミン）（ペンタジエン）チタニウム、（シクロペンタジエニル）（トリ−ｔｅｒｔ−ブチルホスフィンイミン）（イソプレン）チタニウム、（シクロペンタジエニル）（トリ−ｔｅｒｔ−ブチルホスフィンイミン）（１，３−ヘキサジエン）チタニウム、（シクロペンタジエニル）（トリ−ｔｅｒｔ−ブチルホスフィンイミン）（２，４−ヘキサジエン）チタニウム、（シクロペンタジエニル）（トリ−ｔｅｒｔ−ブチルホスフィンイミン）（２，３−ジメチルブタジエン）チタニウム、（シクロペンタジエニル）（トリ−ｔｅｒｔ−ブチルホスフィンイミン）（１，３−ヘプタジエン）チタニウム、（シクロペンタジエニル）（トリ−ｔｅｒｔ−ブチルホスフィンイミン）（２，４−ヘプタジエン）チタニウム、（シクロペンタジエニル）（トリ−ｔｅｒｔ−ブチルホスフィンイミン）（２，３−ジメチル−１，３−ペンタジエン）チタニウム、（シクロペンタジエニル）（トリ−ｔｅｒｔ−ブチルホスフィンイミン）（１，３−オクタジエン）チタニウム、（シクロペンタジエニル）（トリ−ｔｅｒｔ−ブチルホスフィンイミン）（２，４−オクタジエン）チタニウム、（シクロペンタジエニル）（トリ−ｔｅｒｔ−ブチルホスフィンイミン）（３，５−オクタジエン）チタニウム、（シクロペンタジエニル）（トリ−ｔｅｒｔ−ブチルホスフィンイミン）（３，４−ジメチル−２，４−ヘキサジエン）チタニウム、（シクロペンタジエニル）（トリ−ｔｅｒｔ−ブチルホスフィンイミン）（５，５−ジメチル−１，３−ヘキサジエン）チタニウム、（シクロペンタジエニル）（トリ−ｔｅｒｔ−ブチルホスフィンイミン）（２，７−ジメチル−３，５−オクタジエン）チタニウム、（シクロペンタジエニル）（トリ−ｔｅｒｔ−ブチルホスフィンイミン）（４，５−ジメチル−３，５−オクタジエン）チタニウム、（シクロペンタジエニル）（トリ−ｔｅｒｔ−ブチルホスフィンイミン）（２，２，７，７−テトラメチル−３，５−オクタジエン）チタニウム、（シクロペンタジエニル）（トリ−ｔｅｒｔ−ブチルホスフィンイミン）（２，４，５，７−テトラメチル−３，５−オクタジエン）チタニウム、（シクロペンタジエニル）（トリ−ｔｅｒｔ−ブチルホスフィンイミン）（１−フェニルブタジエン）チタニウム、（シクロペンタジエニル）（トリ−ｔｅｒｔ−ブチルホスフィンイミン）（２−フェニルブタジエン）チタニウム、（シクロペンタジエニル）（トリ−ｔｅｒｔ−ブチルホスフィンイミン）（１，４−ジフェニルブタジエン）チタニウム、（シクロペンタジエニル）（トリ−ｔｅｒｔ−ブチルホスフィンイミン）（２，３−ジフェニルブタジエン）チタニウム、
【００３３】
（シクロペンタジエニル）（トリ−ｎ−ペンチルホスフィンイミン）（ブタジエン）チタニウム、（シクロペンタジエニル）（トリ−ｎ−ペンチルホスフィンイミン）（ペンタジエン）チタニウム、（シクロペンタジエニル）（トリ−ｎ−ペンチルホスフィンイミン）（イソプレン）チタニウム、（シクロペンタジエニル）（トリ−ｎ−ペンチルホスフィンイミン）（１，３−ヘキサジエン）チタニウム、（シクロペンタジエニル）（トリ−ｎ−ペンチルホスフィンイミン）（２，４−ヘキサジエン）チタニウム、（シクロペンタジエニル）（トリ−ｎ−ペンチルホスフィンイミン）（２，３−ジメチルブタジエン）チタニウム、（シクロペンタジエニル）（トリ−ｎ−ペンチルホスフィンイミン）（１，３−ヘプタジエン）チタニウム、（シクロペンタジエニル）（トリ−ｎ−ペンチルホスフィンイミン）（２，４−ヘプタジエン）チタニウム、（シクロペンタジエニル）（トリ−ｎ−ペンチルホスフィンイミン）（２，３−ジメチル−１，３−ペンタジエン）チタニウム、（シクロペンタジエニル）（トリ−ｎ−ペンチルホスフィンイミン）（１，３−オクタジエン）チタニウム、（シクロペンタジエニル）（トリ−ｎ−ペンチルホスフィンイミン）（２，４−オクタジエン）チタニウム、（シクロペンタジエニル）（トリ−ｎ−ペンチルホスフィンイミン）（３，５−オクタジエン）チタニウム、（シクロペンタジエニル）（トリ−ｎ−ペンチルホスフィンイミン）（３，４−ジメチル−２，４−ヘキサジエン）チタニウム、（シクロペンタジエニル）（トリ−ｎ−ペンチルホスフィンイミン）（５，５−ジメチル−１，３−ヘキサジエン）チタニウム、（シクロペンタジエニル）（トリ−ｎ−ペンチルホスフィンイミン）（２，７−ジメチル−３，５−オクタジエン）チタニウム、（シクロペンタジエニル）（トリ−ｎ−ペンチルホスフィンイミン）（４，５−ジメチル−３，５−オクタジエン）チタニウム、（シクロペンタジエニル）（トリ−ｎ−ペンチルホスフィンイミン）（２，２，７，７−テトラメチル−３，５−オクタジエン）チタニウム、（シクロペンタジエニル）（トリ−ｎ−ペンチルホスフィンイミン）（２，４，５，７−テトラメチル−３，５−オクタジエン）チタニウム、（シクロペンタジエニル）（トリ−ｎ−ペンチルホスフィンイミン）（１−フェニルブタジエン）チタニウム、（シクロペンタジエニル）（トリ−ｎ−ペンチルホスフィンイミン）（２−フェニルブタジエン）チタニウム、（シクロペンタジエニル）（トリ−ｎ−ペンチルホスフィンイミン）（１，４−ジフェニルブタジエン）チタニウム、（シクロペンタジエニル）（トリ−ｎ−ペンチルホスフィンイミン）（２，３−ジフェニルブタジエン）チタニウム、
【００３４】
（シクロペンタジエニル）（トリ−ｓｅｃ−ペンチルホスフィンイミン）（ブタジエン）チタニウム、（シクロペンタジエニル）（トリ−ｓｅｃ−ペンチルホスフィンイミン）（ペンタジエン）チタニウム、（シクロペンタジエニル）（トリ−ｓｅｃ−ペンチルホスフィンイミン）（イソプレン）チタニウム、（シクロペンタジエニル）（トリ−ｓｅｃ−ペンチルホスフィンイミン）（１，３−ヘキサジエン）チタニウム、（シクロペンタジエニル）（トリ−ｓｅｃ−ペンチルホスフィンイミン）（２，４−ヘキサジエン）チタニウム、（シクロペンタジエニル）（トリ−ｓｅｃ−ペンチルホスフィンイミン）（２，３−ジメチルブタジエン）チタニウム、（シクロペンタジエニル）（トリ−ｓｅｃ−ペンチルホスフィンイミン）（１，３−ヘプタジエン）チタニウム、（シクロペンタジエニル）（トリ−ｓｅｃ−ペンチルホスフィンイミン）（２，４−ヘプタジエン）チタニウム、（シクロペンタジエニル）（トリ−ｓｅｃ−ペンチルホスフィンイミン）（２，３−ジメチル−１，３−ペンタジエン）チタニウム、（シクロペンタジエニル）（トリ−ｓｅｃ−ペンチルホスフィンイミン）（１，３−オクタジエン）チタニウム、（シクロペンタジエニル）（トリ−ｓｅｃ−ペンチルホスフィンイミン）（２，４−オクタジエン）チタニウム、（シクロペンタジエニル）（トリ−ｓｅｃ−ペンチルホスフィンイミン）（３，５−オクタジエン）チタニウム、（シクロペンタジエニル）（トリ−ｓｅｃ−ペンチルホスフィンイミン）（３，４−ジメチル−２，４−ヘキサジエン）チタニウム、（シクロペンタジエニル）（トリ−ｓｅｃ−ペンチルホスフィンイミン）（５，５−ジメチル−１，３−ヘキサジエン）チタニウム、（シクロペンタジエニル）（トリ−ｓｅｃ−ペンチルホスフィンイミン）（２，７−ジメチル−３，５−オクタジエン）チタニウム、（シクロペンタジエニル）（トリ−ｓｅｃ−ペンチルホスフィンイミン）（４，５−ジメチル−３，５−オクタジエン）チタニウム、（シクロペンタジエニル）（トリ−ｓｅｃ−ペンチルホスフィンイミン）（２，２，７，７−テトラメチル−３，５−オクタジエン）チタニウム、（シクロペンタジエニル）（トリ−ｓｅｃ−ペンチルホスフィンイミン）（２，４，５，７−テトラメチル−３，５−オクタジエン）チタニウム、（シクロペンタジエニル）（トリ−ｓｅｃ−ペンチルホスフィンイミン）（１−フェニルブタジエン）チタニウム、（シクロペンタジエニル）（トリ−ｓｅｃ−ペンチルホスフィンイミン）（２−フェニルブタジエン）チタニウム、（シクロペンタジエニル）（トリ−ｓｅｃ−ペンチルホスフィンイミン）（１，４−ジフェニルブタジエン）チタニウム、（シクロペンタジエニル）（トリ−ｓｅｃ−ペンチルホスフィンイミン）（２，３−ジフェニルブタジエン）チタニウム、
【００３５】
（シクロペンタジエニル）（トリイソペンチルホスフィンイミン）（ブタジエン）チタニウム、（シクロペンタジエニル）（トリイソペンチルホスフィンイミン）（ペンタジエン）チタニウム、（シクロペンタジエニル）（トリイソペンチルホスフィンイミン）（イソプレン）チタニウム、（シクロペンタジエニル）（トリイソペンチルホスフィンイミン）（１，３−ヘキサジエン）チタニウム、（シクロペンタジエニル）（トリイソペンチルホスフィンイミン）（２，４−ヘキサジエン）チタニウム、（シクロペンタジエニル）（トリイソペンチルホスフィンイミン）（２，３−ジメチルブタジエン）チタニウム、（シクロペンタジエニル）（トリイソペンチルホスフィンイミン）（１，３−ヘプタジエン）チタニウム、（シクロペンタジエニル）（トリイソペンチルホスフィンイミン）（２，４−ヘプタジエン）チタニウム、（シクロペンタジエニル）（トリイソペンチルホスフィンイミン）（２，３−ジメチル−１，３−ペンタジエン）チタニウム、（シクロペンタジエニル）（トリイソペンチルホスフィンイミン）（１，３−オクタジエン）チタニウム、（シクロペンタジエニル）（トリイソペンチルホスフィンイミン）（２，４−オクタジエン）チタニウム、（シクロペンタジエニル）（トリイソペンチルホスフィンイミン）（３，５−オクタジエン）チタニウム、（シクロペンタジエニル）（トリイソペンチルホスフィンイミン）（３，４−ジメチル−２，４−ヘキサジエン）チタニウム、（シクロペンタジエニル）（トリイソペンチルホスフィンイミン）（５，５−ジメチル−１，３−ヘキサジエン）チタニウム、（シクロペンタジエニル）（トリイソペンチルホスフィンイミン）（２，７−ジメチル−３，５−オクタジエン）チタニウム、（シクロペンタジエニル）（トリイソペンチルホスフィンイミン）（４，５−ジメチル−３，５−オクタジエン）チタニウム、（シクロペンタジエニル）（トリイソペンチルホスフィンイミン）（２，２，７，７−テトラメチル−３，５−オクタジエン）チタニウム、（シクロペンタジエニル）（トリイソペンチルホスフィンイミン）（２，４，５，７−テトラメチル−３，５−オクタジエン）チタニウム、（シクロペンタジエニル）（トリイソペンチルホスフィンイミン）（１−フェニルブタジエン）チタニウム、（シクロペンタジエニル）（トリイソペンチルホスフィンイミン）（２−フェニルブタジエン）チタニウム、（シクロペンタジエニル）（トリイソペンチルホスフィンイミン）（１，４−ジフェニルブタジエン）チタニウム、（シクロペンタジエニル）（トリイソペンチルホスフィンイミン）（２，３−ジフェニルブタジエン）チタニウム、
【００３６】
（シクロペンタジエニル）（トリ−ｔｅｒｔ−ペンチルホスフィンイミン）（ブタジエン）チタニウム、（シクロペンタジエニル）（トリ−ｔｅｒｔ−ペンチルホスフィンイミン）（ペンタジエン）チタニウム、（シクロペンタジエニル）（トリ−ｔｅｒｔ−ペンチルホスフィンイミン）（イソプレン）チタニウム、（シクロペンタジエニル）（トリ−ｔｅｒｔ−ペンチルホスフィンイミン）（１，３−ヘキサジエン）チタニウム、（シクロペンタジエニル）（トリ−ｔｅｒｔ−ペンチルホスフィンイミン）（２，４−ヘキサジエン）チタニウム、（シクロペンタジエニル）（トリ−ｔｅｒｔ−ペンチルホスフィンイミン）（２，３−ジメチルブタジエン）チタニウム、（シクロペンタジエニル）（トリ−ｔｅｒｔ−ペンチルホスフィンイミン）（１，３−ヘプタジエン）チタニウム、（シクロペンタジエニル）（トリ−ｔｅｒｔ−ペンチルホスフィンイミン）（２，４−ヘプタジエン）チタニウム、（シクロペンタジエニル）（トリ−ｔｅｒｔ−ペンチルホスフィンイミン）（２，３−ジメチル−１，３−ペンタジエン）チタニウム、（シクロペンタジエニル）（トリ−ｔｅｒｔ−ペンチルホスフィンイミン）（１，３−オクタジエン）チタニウム、（シクロペンタジエニル）（トリ−ｔｅｒｔ−ペンチルホスフィンイミン）（２，４−オクタジエン）チタニウム、（シクロペンタジエニル）（トリ−ｔｅｒｔ−ペンチルホスフィンイミン）（３，５−オクタジエン）チタニウム、（シクロペンタジエニル）（トリ−ｔｅｒｔ−ペンチルホスフィンイミン）（３，４−ジメチル−２，４−ヘキサジエン）チタニウム、（シクロペンタジエニル）（トリ−ｔｅｒｔ−ペンチルホスフィンイミン）（５，５−ジメチル−１，３−ヘキサジエン）チタニウム、（シクロペンタジエニル）（トリ−ｔｅｒｔ−ペンチルホスフィンイミン）（２，７−ジメチル−３，５−オクタジエン）チタニウム、（シクロペンタジエニル）（トリ−ｔｅｒｔ−ペンチルホスフィンイミン）（４，５−ジメチル−３，５−オクタジエン）チタニウム、（シクロペンタジエニル）（トリ−ｔｅｒｔ−ペンチルホスフィンイミン）（２，２，７，７−テトラメチル−３，５−オクタジエン）チタニウム、（シクロペンタジエニル）（トリ−ｔｅｒｔ−ペンチルホスフィンイミン）（２，４，５，７−テトラメチル−３，５−オクタジエン）チタニウム、（シクロペンタジエニル）（トリ−ｔｅｒｔ−ペンチルホスフィンイミン）（１−フェニルブタジエン）チタニウム、（シクロペンタジエニル）（トリ−ｔｅｒｔ−ペンチルホスフィンイミン）（２−フェニルブタジエン）チタニウム、（シクロペンタジエニル）（トリ−ｔｅｒｔ−ペンチルホスフィンイミン）（１，４−ジフェニルブタジエン）チタニウム、（シクロペンタジエニル）（トリ−ｔｅｒｔ−ペンチルホスフィンイミン）（２，３−ジフェニルブタジエン）チタニウム、
【００３７】
（シクロペンタジエニル）（トリネオペンチルホスフィンイミン）（ブタジエン）チタニウム、（シクロペンタジエニル）（トリネオペンチルホスフィンイミン）（ペンタジエン）チタニウム、（シクロペンタジエニル）（トリネオペンチルホスフィンイミン）（イソプレン）チタニウム、（シクロペンタジエニル）（トリネオペンチルホスフィンイミン）（１，３−ヘキサジエン）チタニウム、（シクロペンタジエニル）（トリネオペンチルホスフィンイミン）（２，４−ヘキサジエン）チタニウム、（シクロペンタジエニル）（トリネオペンチルホスフィンイミン）（２，３−ジメチルブタジエン）チタニウム、（シクロペンタジエニル）（トリネオペンチルホスフィンイミン）（１，３−ヘプタジエン）チタニウム、（シクロペンタジエニル）（トリネオペンチルホスフィンイミン）（２，４−ヘプタジエン）チタニウム、（シクロペンタジエニル）（トリネオペンチルホスフィンイミン）（２，３−ジメチル−１，３−ペンタジエン）チタニウム、（シクロペンタジエニル）（トリネオペンチルホスフィンイミン）（１，３−オクタジエン）チタニウム、（シクロペンタジエニル）（トリネオペンチルホスフィンイミン）（２，４−オクタジエン）チタニウム、（シクロペンタジエニル）（トリネオペンチルホスフィンイミン）（３，５−オクタジエン）チタニウム、（シクロペンタジエニル）（トリネオペンチルホスフィンイミン）（３，４−ジメチル−２，４−ヘキサジエン）チタニウム、（シクロペンタジエニル）（トリネオペンチルホスフィンイミン）（５，５−ジメチル−１，３−ヘキサジエン）チタニウム、（シクロペンタジエニル）（トリネオペンチルホスフィンイミン）（２，７−ジメチル−３，５−オクタジエン）チタニウム、（シクロペンタジエニル）（トリネオペンチルホスフィンイミン）（４，５−ジメチル−３，５−オクタジエン）チタニウム、（シクロペンタジエニル）（トリネオペンチルホスフィンイミン）（２，２，７，７−テトラメチル−３，５−オクタジエン）チタニウム、（シクロペンタジエニル）（トリネオペンチルホスフィンイミン）（２，４，５，７−テトラメチル−３，５−オクタジエン）チタニウム、（シクロペンタジエニル）（トリネオペンチルホスフィンイミン）（１−フェニルブタジエン）チタニウム、（シクロペンタジエニル）（トリネオペンチルホスフィンイミン）（２−フェニルブタジエン）チタニウム、（シクロペンタジエニル）（トリネオペンチルホスフィンイミン）（１，４−ジフェニルブタジエン）チタニウム、（シクロペンタジエニル）（トリネオペンチルホスフィンイミン）（２，３−ジフェニルブタジエン）チタニウム、
【００３８】
（シクロペンタジエニル）（トリシクロペンチルホスフィンイミン）（ブタジエン）チタニウム、（シクロペンタジエニル）（トリシクロペンチルホスフィンイミン）（ペンタジエン）チタニウム、（シクロペンタジエニル）（トリシクロペンチルホスフィンイミン）（イソプレン）チタニウム、（シクロペンタジエニル）（トリシクロペンチルホスフィンイミン）（１，３−ヘキサジエン）チタニウム、（シクロペンタジエニル）（トリシクロペンチルホスフィンイミン）（２，４−ヘキサジエン）チタニウム、（シクロペンタジエニル）（トリシクロペンチルホスフィンイミン）（２，３−ジメチルブタジエン）チタニウム、（シクロペンタジエニル）（トリシクロペンチルホスフィンイミン）（１，３−ヘプタジエン）チタニウム、（シクロペンタジエニル）（トリシクロペンチルホスフィンイミン）（２，４−ヘプタジエン）チタニウム、（シクロペンタジエニル）（トリシクロペンチルホスフィンイミン）（２，３−ジメチル−１，３−ペンタジエン）チタニウム、（シクロペンタジエニル）（トリシクロペンチルホスフィンイミン）（１，３−オクタジエン）チタニウム、（シクロペンタジエニル）（トリシクロペンチルホスフィンイミン）（２，４−オクタジエン）チタニウム、（シクロペンタジエニル）（トリシクロペンチルホスフィンイミン）（３，５−オクタジエン）チタニウム、（シクロペンタジエニル）（トリシクロペンチルホスフィンイミン）（３，４−ジメチル−２，４−ヘキサジエン）チタニウム、（シクロペンタジエニル）（トリシクロペンチルホスフィンイミン）（５，５−ジメチル−１，３−ヘキサジエン）チタニウム、（シクロペンタジエニル）（トリシクロペンチルホスフィンイミン）（２，７−ジメチル−３，５−オクタジエン）チタニウム、（シクロペンタジエニル）（トリシクロペンチルホスフィンイミン）（４，５−ジメチル−３，５−オクタジエン）チタニウム、（シクロペンタジエニル）（トリシクロペンチルホスフィンイミン）（２，２，７，７−テトラメチル−３，５−オクタジエン）チタニウム、（シクロペンタジエニル）（トリシクロペンチルホスフィンイミン）（２，４，５，７−テトラメチル−３，５−オクタジエン）チタニウム、（シクロペンタジエニル）（トリシクロペンチルホスフィンイミン）（１−フェニルブタジエン）チタニウム、（シクロペンタジエニル）（トリシクロペンチルホスフィンイミン）（２−フェニルブタジエン）チタニウム、（シクロペンタジエニル）（トリシクロペンチルホスフィンイミン）（１，４−ジフェニルブタジエン）チタニウム、（シクロペンタジエニル）（トリシクロペンチルホスフィンイミン）（２，３−ジフェニルブタジエン）チタニウム、
【００３９】
（シクロペンタジエニル）（トリ−ｎ−ヘキシルホスフィンイミン）（ブタジエン）チタニウム、（シクロペンタジエニル）（トリ−ｎ−ヘキシルホスフィンイミン）（ペンタジエン）チタニウム、（シクロペンタジエニル）（トリ−ｎ−ヘキシルホスフィンイミン）（イソプレン）チタニウム、（シクロペンタジエニル）（トリ−ｎ−ヘキシルホスフィンイミン）（１，３−ヘキサジエン）チタニウム、（シクロペンタジエニル）（トリ−ｎ−ヘキシルホスフィンイミン）（２，４−ヘキサジエン）チタニウム、（シクロペンタジエニル）（トリ−ｎ−ヘキシルホスフィンイミン）（２，３−ジメチルブタジエン）チタニウム、（シクロペンタジエニル）（トリ−ｎ−ヘキシルホスフィンイミン）（１，３−ヘプタジエン）チタニウム、（シクロペンタジエニル）（トリ−ｎ−ヘキシルホスフィンイミン）（２，４−ヘプタジエン）チタニウム、（シクロペンタジエニル）（トリ−ｎ−ヘキシルホスフィンイミン）（２，３−ジメチル−１，３−ペンタジエン）チタニウム、（シクロペンタジエニル）（トリ−ｎ−ヘキシルホスフィンイミン）（１，３−オクタジエン）チタニウム、（シクロペンタジエニル）（トリ−ｎ−ヘキシルホスフィンイミン）（２，４−オクタジエン）チタニウム、（シクロペンタジエニル）（トリ−ｎ−ヘキシルホスフィンイミン）（３，５−オクタジエン）チタニウム、（シクロペンタジエニル）（トリ−ｎ−ヘキシルホスフィンイミン）（３，４−ジメチル−２，４−ヘキサジエン）チタニウム、（シクロペンタジエニル）（トリ−ｎ−ヘキシルホスフィンイミン）（５，５−ジメチル−１，３−ヘキサジエン）チタニウム、（シクロペンタジエニル）（トリ−ｎ−ヘキシルホスフィンイミン）（２，７−ジメチル−３，５−オクタジエン）チタニウム、（シクロペンタジエニル）（トリ−ｎ−ヘキシルホスフィンイミン）（４，５−ジメチル−３，５−オクタジエン）チタニウム、（シクロペンタジエニル）（トリ−ｎ−ヘキシルホスフィンイミン）（２，２，７，７−テトラメチル−３，５−オクタジエン）チタニウム、（シクロペンタジエニル）（トリ−ｎ−ヘキシルホスフィンイミン）（２，４，５，７−テトラメチル−３，５−オクタジエン）チタニウム、（シクロペンタジエニル）（トリ−ｎ−ヘキシルホスフィンイミン）（１−フェニルブタジエン）チタニウム、（シクロペンタジエニル）（トリ−ｎ−ヘキシルホスフィンイミン）（２−フェニルブタジエン）チタニウム、（シクロペンタジエニル）（トリ−ｎ−ヘキシルホスフィンイミン）（１，４−ジフェニルブタジエン）チタニウム、（シクロペンタジエニル）（トリ−ｎ−ヘキシルホスフィンイミン）（２，３−ジフェニルブタジエン）チタニウム、
【００４０】
（シクロペンタジエニル）（トリ−ｓｅｃ−ヘキシルホスフィンイミン）（ブタジエン）チタニウム、（シクロペンタジエニル）（トリ−ｓｅｃ−ヘキシルホスフィンイミン）（ペンタジエン）チタニウム、（シクロペンタジエニル）（トリ−ｓｅｃ−ヘキシルホスフィンイミン）（イソプレン）チタニウム、（シクロペンタジエニル）（トリ−ｓｅｃ−ヘキシルホスフィンイミン）（１，３−ヘキサジエン）チタニウム、（シクロペンタジエニル）（トリ−ｓｅｃ−ヘキシルホスフィンイミン）（２，４−ヘキサジエン）チタニウム、（シクロペンタジエニル）（トリ−ｓｅｃ−ヘキシルホスフィンイミン）（２，３−ジメチルブタジエン）チタニウム、（シクロペンタジエニル）（トリ−ｓｅｃ−ヘキシルホスフィンイミン）（１，３−ヘプタジエン）チタニウム、（シクロペンタジエニル）（トリ−ｓｅｃ−ヘキシルホスフィンイミン）（２，４−ヘプタジエン）チタニウム、（シクロペンタジエニル）（トリ−ｓｅｃ−ヘキシルホスフィンイミン）（２，３−ジメチル−１，３−ペンタジエン）チタニウム、（シクロペンタジエニル）（トリ−ｓｅｃ−ヘキシルホスフィンイミン）（１，３−オクタジエン）チタニウム、（シクロペンタジエニル）（トリ−ｓｅｃ−ヘキシルホスフィンイミン）（２，４−オクタジエン）チタニウム、（シクロペンタジエニル）（トリ−ｓｅｃ−ヘキシルホスフィンイミン）（３，５−オクタジエン）チタニウム、（シクロペンタジエニル）（トリ−ｓｅｃ−ヘキシルホスフィンイミン）（３，４−ジメチル−２，４−ヘキサジエン）チタニウム、（シクロペンタジエニル）（トリ−ｓｅｃ−ヘキシルホスフィンイミン）（５，５−ジメチル−１，３−ヘキサジエン）チタニウム、（シクロペンタジエニル）（トリ−ｓｅｃ−ヘキシルホスフィンイミン）（２，７−ジメチル−３，５−オクタジエン）チタニウム、（シクロペンタジエニル）（トリ−ｓｅｃ−ヘキシルホスフィンイミン）（４，５−ジメチル−３，５−オクタジエン）チタニウム、（シクロペンタジエニル）（トリ−ｓｅｃ−ヘキシルホスフィンイミン）（２，２，７，７−テトラメチル−３，５−オクタジエン）チタニウム、（シクロペンタジエニル）（トリ−ｓｅｃ−ヘキシルホスフィンイミン）（２，４，５，７−テトラメチル−３，５−オクタジエン）チタニウム、（シクロペンタジエニル）（トリ−ｓｅｃ−ヘキシルホスフィンイミン）（１−フェニルブタジエン）チタニウム、（シクロペンタジエニル）（トリ−ｓｅｃ−ヘキシルホスフィンイミン）（２−フェニルブタジエン）チタニウム、（シクロペンタジエニル）（トリ−ｓｅｃ−ヘキシルホスフィンイミン）（１，４−ジフェニルブタジエン）チタニウム、（シクロペンタジエニル）（トリ−ｓｅｃ−ヘキシルホスフィンイミン）（２，３−ジフェニルブタジエン）チタニウム、
【００４１】
（シクロペンタジエニル）（トリイソヘキシルホスフィンイミン）（ブタジエン）チタニウム、（シクロペンタジエニル）（トリイソヘキシルホスフィンイミン）（ペンタジエン）チタニウム、（シクロペンタジエニル）（トリイソヘキシルホスフィンイミン）（イソプレン）チタニウム、（シクロペンタジエニル）（トリイソヘキシルホスフィンイミン）（１，３−ヘキサジエン）チタニウム、（シクロペンタジエニル）（トリイソヘキシルホスフィンイミン）（２，４−ヘキサジエン）チタニウム、（シクロペンタジエニル）（トリイソヘキシルホスフィンイミン）（２，３−ジメチルブタジエン）チタニウム、（シクロペンタジエニル）（トリイソヘキシルホスフィンイミン）（１，３−ヘプタジエン）チタニウム、（シクロペンタジエニル）（トリイソヘキシルホスフィンイミン）（２，４−ヘプタジエン）チタニウム、（シクロペンタジエニル）（トリイソヘキシルホスフィンイミン）（２，３−ジメチル−１，３−ペンタジエン）チタニウム、（シクロペンタジエニル）（トリイソヘキシルホスフィンイミン）（１，３−オクタジエン）チタニウム、（シクロペンタジエニル）（トリイソヘキシルホスフィンイミン）（２，４−オクタジエン）チタニウム、（シクロペンタジエニル）（トリイソヘキシルホスフィンイミン）（３，５−オクタジエン）チタニウム、（シクロペンタジエニル）（トリイソヘキシルホスフィンイミン）（３，４−ジメチル−２，４−ヘキサジエン）チタニウム、（シクロペンタジエニル）（トリイソヘキシルホスフィンイミン）（５，５−ジメチル−１，３−ヘキサジエン）チタニウム、（シクロペンタジエニル）（トリイソヘキシルホスフィンイミン）（２，７−ジメチル−３，５−オクタジエン）チタニウム、（シクロペンタジエニル）（トリイソヘキシルホスフィンイミン）（４，５−ジメチル−３，５−オクタジエン）チタニウム、（シクロペンタジエニル）（トリイソヘキシルホスフィンイミン）（２，２，７，７−テトラメチル−３，５−オクタジエン）チタニウム、（シクロペンタジエニル）（トリイソヘキシルホスフィンイミン）（２，４，５，７−テトラメチル−３，５−オクタジエン）チタニウム、（シクロペンタジエニル）（トリイソヘキシルホスフィンイミン）（１−フェニルブタジエン）チタニウム、（シクロペンタジエニル）（トリイソヘキシルホスフィンイミン）（２−フェニルブタジエン）チタニウム、（シクロペンタジエニル）（トリイソヘキシルホスフィンイミン）（１，４−ジフェニルブタジエン）チタニウム、（シクロペンタジエニル）（トリイソヘキシルホスフィンイミン）（２，３−ジフェニルブタジエン）チタニウム、
【００４２】
（シクロペンタジエニル）（トリ−ｔｅｒｔ−ヘキシルホスフィンイミン）（ブタジエン）チタニウム、（シクロペンタジエニル）（トリ−ｔｅｒｔ−ヘキシルホスフィンイミン）（ペンタジエン）チタニウム、（シクロペンタジエニル）（トリ−ｔｅｒｔ−ヘキシルホスフィンイミン）（イソプレン）チタニウム、（シクロペンタジエニル）（トリ−ｔｅｒｔ−ヘキシルホスフィンイミン）（１，３−ヘキサジエン）チタニウム、（シクロペンタジエニル）（トリ−ｔｅｒｔ−ヘキシルホスフィンイミン）（２，４−ヘキサジエン）チタニウム、（シクロペンタジエニル）（トリ−ｔｅｒｔ−ヘキシルホスフィンイミン）（２，３−ジメチルブタジエン）チタニウム、（シクロペンタジエニル）（トリ−ｔｅｒｔ−ヘキシルホスフィンイミン）（１，３−ヘプタジエン）チタニウム、（シクロペンタジエニル）（トリ−ｔｅｒｔ−ヘキシルホスフィンイミン）（２，４−ヘプタジエン）チタニウム、（シクロペンタジエニル）（トリ−ｔｅｒｔ−ヘキシルホスフィンイミン）（２，３−ジメチル−１，３−ペンタジエン）チタニウム、（シクロペンタジエニル）（トリ−ｔｅｒｔ−ヘキシルホスフィンイミン）（１，３−オクタジエン）チタニウム、（シクロペンタジエニル）（トリ−ｔｅｒｔ−ヘキシルホスフィンイミン）（２，４−オクタジエン）チタニウム、（シクロペンタジエニル）（トリ−ｔｅｒｔ−ヘキシルホスフィンイミン）（３，５−オクタジエン）チタニウム、（シクロペンタジエニル）（トリ−ｔｅｒｔ−ヘキシルホスフィンイミン）（３，４−ジメチル−２，４−ヘキサジエン）チタニウム、（シクロペンタジエニル）（トリ−ｔｅｒｔ−ヘキシルホスフィンイミン）（５，５−ジメチル−１，３−ヘキサジエン）チタニウム、（シクロペンタジエニル）（トリ−ｔｅｒｔ−ヘキシルホスフィンイミン）（２，７−ジメチル−３，５−オクタジエン）チタニウム、（シクロペンタジエニル）（トリ−ｔｅｒｔ−ヘキシルホスフィンイミン）（４，５−ジメチル−３，５−オクタジエン）チタニウム、（シクロペンタジエニル）（トリ−ｔｅｒｔ−ヘキシルホスフィンイミン）（２，２，７，７−テトラメチル−３，５−オクタジエン）チタニウム、（シクロペンタジエニル）（トリ−ｔｅｒｔ−ヘキシルホスフィンイミン）（２，４，５，７−テトラメチル−３，５−オクタジエン）チタニウム、（シクロペンタジエニル）（トリ−ｔｅｒｔ−ヘキシルホスフィンイミン）（１−フェニルブタジエン）チタニウム、（シクロペンタジエニル）（トリ−ｔｅｒｔ−ヘキシルホスフィンイミン）（２−フェニルブタジエン）チタニウム、（シクロペンタジエニル）（トリ−ｔｅｒｔ−ヘキシルホスフィンイミン）（１，４−ジフェニルブタジエン）チタニウム、（シクロペンタジエニル）（トリ−ｔｅｒｔ−ヘキシルホスフィンイミン）（２，３−ジフェニルブタジエン）チタニウム、
【００４３】
（シクロペンタジエニル）（トリネオヘキシルホスフィンイミン）（ブタジエン）チタニウム、（シクロペンタジエニル）（トリネオヘキシルホスフィンイミン）（ペンタジエン）チタニウム、（シクロペンタジエニル）（トリネオヘキシルホスフィンイミン）（イソプレン）チタニウム、（シクロペンタジエニル）（トリネオヘキシルホスフィンイミン）（１，３−ヘキサジエン）チタニウム、（シクロペンタジエニル）（トリネオヘキシルホスフィンイミン）（２，４−ヘキサジエン）チタニウム、（シクロペンタジエニル）（トリネオヘキシルホスフィンイミン）（２，３−ジメチルブタジエン）チタニウム、（シクロペンタジエニル）（トリネオヘキシルホスフィンイミン）（１，３−ヘプタジエン）チタニウム、（シクロペンタジエニル）（トリネオヘキシルホスフィンイミン）（２，４−ヘプタジエン）チタニウム、（シクロペンタジエニル）（トリネオヘキシルホスフィンイミン）（２，３−ジメチル−１，３−ペンタジエン）チタニウム、（シクロペンタジエニル）（トリネオヘキシルホスフィンイミン）（１，３−オクタジエン）チタニウム、（シクロペンタジエニル）（トリネオヘキシルホスフィンイミン）（２，４−オクタジエン）チタニウム、（シクロペンタジエニル）（トリネオヘキシルホスフィンイミン）（３，５−オクタジエン）チタニウム、（シクロペンタジエニル）（トリネオヘキシルホスフィンイミン）（３，４−ジメチル−２，４−ヘキサジエン）チタニウム、（シクロペンタジエニル）（トリネオヘキシルホスフィンイミン）（５，５−ジメチル−１，３−ヘキサジエン）チタニウム、（シクロペンタジエニル）（トリネオヘキシルホスフィンイミン）（２，７−ジメチル−３，５−オクタジエン）チタニウム、（シクロペンタジエニル）（トリネオヘキシルホスフィンイミン）（４，５−ジメチル−３，５−オクタジエン）チタニウム、（シクロペンタジエニル）（トリネオヘキシルホスフィンイミン）（２，２，７，７−テトラメチル−３，５−オクタジエン）チタニウム、（シクロペンタジエニル）（トリネオヘキシルホスフィンイミン）（２，４，５，７−テトラメチル−３，５−オクタジエン）チタニウム、（シクロペンタジエニル）（トリネオヘキシルホスフィンイミン）（１−フェニルブタジエン）チタニウム、（シクロペンタジエニル）（トリネオヘキシルホスフィンイミン）（２−フェニルブタジエン）チタニウム、（シクロペンタジエニル）（トリネオヘキシルホスフィンイミン）（１，４−ジフェニルブタジエン）チタニウム、（シクロペンタジエニル）（トリネオヘキシルホスフィンイミン）（２，３−ジフェニルブタジエン）チタニウム、
【００４４】
（シクロペンタジエニル）（トリシクロヘキシルホスフィンイミン）（ブタジエン）チタニウム、（シクロペンタジエニル）（トリシクロヘキシルホスフィンイミン）（ペンタジエン）チタニウム、（シクロペンタジエニル）（トリシクロヘキシルホスフィンイミン）（イソプレン）チタニウム、（シクロペンタジエニル）（トリシクロヘキシルホスフィンイミン）（１，３−ヘキサジエン）チタニウム、（シクロペンタジエニル）（トリシクロヘキシルホスフィンイミン）（２，４−ヘキサジエン）チタニウム、（シクロペンタジエニル）（トリシクロヘキシルホスフィンイミン）（２，３−ジメチルブタジエン）チタニウム、（シクロペンタジエニル）（トリシクロヘキシルホスフィンイミン）（１，３−ヘプタジエン）チタニウム、（シクロペンタジエニル）（トリシクロヘキシルホスフィンイミン）（２，４−ヘプタジエン）チタニウム、（シクロペンタジエニル）（トリシクロヘキシルホスフィンイミン）（２，３−ジメチル−１，３−ペンタジエン）チタニウム、（シクロペンタジエニル）（トリシクロヘキシルホスフィンイミン）（１，３−オクタジエン）チタニウム、（シクロペンタジエニル）（トリシクロヘキシルホスフィンイミン）（２，４−オクタジエン）チタニウム、（シクロペンタジエニル）（トリシクロヘキシルホスフィンイミン）（３，５−オクタジエン）チタニウム、（シクロペンタジエニル）（トリシクロヘキシルホスフィンイミン）（３，４−ジメチル−２，４−ヘキサジエン）チタニウム、（シクロペンタジエニル）（トリシクロヘキシルホスフィンイミン）（５，５−ジメチル−１，３−ヘキサジエン）チタニウム、（シクロペンタジエニル）（トリシクロヘキシルホスフィンイミン）（２，７−ジメチル−３，５−オクタジエン）チタニウム、（シクロペンタジエニル）（トリシクロヘキシルホスフィンイミン）（４，５−ジメチル−３，５−オクタジエン）チタニウム、（シクロペンタジエニル）（トリシクロヘキシルホスフィンイミン）（２，２，７，７−テトラメチル−３，５−オクタジエン）チタニウム、（シクロペンタジエニル）（トリシクロヘキシルホスフィンイミン）（２，４，５，７−テトラメチル−３，５−オクタジエン）チタニウム、（シクロペンタジエニル）（トリシクロヘキシルホスフィンイミン）（１−フェニルブタジエン）チタニウム、（シクロペンタジエニル）（トリシクロヘキシルホスフィンイミン）（２−フェニルブタジエン）チタニウム、（シクロペンタジエニル）（トリシクロヘキシルホスフィンイミン）（１，４−ジフェニルブタジエン）チタニウム、（シクロペンタジエニル）（トリシクロヘキシルホスフィンイミン）（２，３−ジフェニルブタジエン）チタニウム、
【００４５】
（シクロペンタジエニル）（トリフェニルホスフィンイミン）（ブタジエン）チタニウム、（シクロペンタジエニル）（トリフェニルホスフィンイミン）（ペンタジエン）チタニウム、（シクロペンタジエニル）（トリフェニルホスフィンイミン）（イソプレン）チタニウム、（シクロペンタジエニル）（トリフェニルホスフィンイミン）（１，３−ヘキサジエン）チタニウム、（シクロペンタジエニル）（トリフェニルホスフィンイミン）（２，４−ヘキサジエン）チタニウム、（シクロペンタジエニル）（トリフェニルホスフィンイミン）（２，３−ジメチルブタジエン）チタニウム、（シクロペンタジエニル）（トリフェニルホスフィンイミン）（１，３−ヘプタジエン）チタニウム、（シクロペンタジエニル）（トリフェニルホスフィンイミン）（２，４−ヘプタジエン）チタニウム、（シクロペンタジエニル）（トリフェニルホスフィンイミン）（２，３−ジメチル−１，３−ペンタジエン）チタニウム、（シクロペンタジエニル）（トリフェニルホスフィンイミン）（１，３−オクタジエン）チタニウム、（シクロペンタジエニル）（トリフェニルホスフィンイミン）（２，４−オクタジエン）チタニウム、（シクロペンタジエニル）（トリフェニルホスフィンイミン）（３，５−オクタジエン）チタニウム、（シクロペンタジエニル）（トリフェニルホスフィンイミン）（３，４−ジメチル−２，４−ヘキサジエン）チタニウム、（シクロペンタジエニル）（トリフェニルホスフィンイミン）（５，５−ジメチル−１，３−ヘキサジエン）チタニウム、（シクロペンタジエニル）（トリフェニルホスフィンイミン）（２，７−ジメチル−３，５−オクタジエン）チタニウム、（シクロペンタジエニル）（トリフェニルホスフィンイミン）（４，５−ジメチル−３，５−オクタジエン）チタニウム、（シクロペンタジエニル）（トリフェニルホスフィンイミン）（２，２，７，７−テトラメチル−３，５−オクタジエン）チタニウム、（シクロペンタジエニル）（トリフェニルホスフィンイミン）（２，４，５，７−テトラメチル−３，５−オクタジエン）チタニウム、（シクロペンタジエニル）（トリフェニルホスフィンイミン）（１−フェニルブタジエン）チタニウム、（シクロペンタジエニル）（トリフェニルホスフィンイミン）（２−フェニルブタジエン）チタニウム、（シクロペンタジエニル）（トリフェニルホスフィンイミン）（１，４−ジフェニルブタジエン）チタニウム、（シクロペンタジエニル）（トリフェニルホスフィンイミン）（２，３−ジフェニルブタジエン）チタニウム、
【００４６】
（シクロペンタジエニル）（トリトリルホスフィンイミン）（ブタジエン）チタニウム、（シクロペンタジエニル）（トリトリルホスフィンイミン）（ペンタジエン）チタニウム、（シクロペンタジエニル）（トリトリルホスフィンイミン）（イソプレン）チタニウム、（シクロペンタジエニル）（トリトリルホスフィンイミン）（１，３−ヘキサジエン）チタニウム、（シクロペンタジエニル）（トリトリルホスフィンイミン）（２，４−ヘキサジエン）チタニウム、（シクロペンタジエニル）（トリトリルホスフィンイミン）（２，３−ジメチルブタジエン）チタニウム、（シクロペンタジエニル）（トリトリルホスフィンイミン）（１，３−ヘプタジエン）チタニウム、（シクロペンタジエニル）（トリトリルホスフィンイミン）（２，４−ヘプタジエン）チタニウム、（シクロペンタジエニル）（トリトリルホスフィンイミン）（２，３−ジメチル−１，３−ペンタジエン）チタニウム、（シクロペンタジエニル）（トリトリルホスフィンイミン）（１，３−オクタジエン）チタニウム、（シクロペンタジエニル）（トリトリルホスフィンイミン）（２，４−オクタジエン）チタニウム、（シクロペンタジエニル）（トリトリルホスフィンイミン）（３，５−オクタジエン）チタニウム、（シクロペンタジエニル）（トリトリルホスフィンイミン）（３，４−ジメチル−２，４−ヘキサジエン）チタニウム、（シクロペンタジエニル）（トリトリルホスフィンイミン）（５，５−ジメチル−１，３−ヘキサジエン）チタニウム、（シクロペンタジエニル）（トリトリルホスフィンイミン）（２，７−ジメチル−３，５−オクタジエン）チタニウム、（シクロペンタジエニル）（トリトリルホスフィンイミン）（４，５−ジメチル−３，５−オクタジエン）チタニウム、（シクロペンタジエニル）（トリトリルホスフィンイミン）（２，２，７，７−テトラメチル−３，５−オクタジエン）チタニウム、（シクロペンタジエニル）（トリトリルホスフィンイミン）（２，４，５，７−テトラメチル−３，５−オクタジエン）チタニウム、（シクロペンタジエニル）（トリトリルホスフィンイミン）（１−フェニルブタジエン）チタニウム、（シクロペンタジエニル）（トリトリルホスフィンイミン）（２−フェニルブタジエン）チタニウム、（シクロペンタジエニル）（トリトリルホスフィンイミン）（１，４−ジフェニルブタジエン）チタニウム、（シクロペンタジエニル）（トリトリルホスフィンイミン）（２，３−ジフェニルブタジエン）チタニウム、
【００４７】
（シクロペンタジエニル）〔トリス（トリメチルシリル）ホスフィンイミン〕（ブタジエン）チタニウム、（シクロペンタジエニル）〔トリス（トリメチルシリル）ホスフィンイミン〕（ペンタジエン）チタニウム、（シクロペンタジエニル）〔トリス（トリメチルシリル）ホスフィンイミン〕（イソプレン）チタニウム、（シクロペンタジエニル）〔トリス（トリメチルシリル）ホスフィンイミン〕（１，３−ヘキサジエン）チタニウム、（シクロペンタジエニル）〔トリス（トリメチルシリル）ホスフィンイミン〕（２，４−ヘキサジエン）チタニウム、（シクロペンタジエニル）〔トリス（トリメチルシリル）ホスフィンイミン〕（２，３−ジメチルブタジエン）チタニウム、（シクロペンタジエニル）〔トリス（トリメチルシリル）ホスフィンイミン〕（１，３−ヘプタジエン）チタニウム、（シクロペンタジエニル）〔トリス（トリメチルシリル）ホスフィンイミン〕（２，４−ヘプタジエン）チタニウム、（シクロペンタジエニル）〔トリス（トリメチルシリル）ホスフィンイミン〕（２，３−ジメチル−１，３−ペンタジエン）チタニウム、（シクロペンタジエニル）〔トリス（トリメチルシリル）ホスフィンイミン〕（１，３−オクタジエン）チタニウム、（シクロペンタジエニル）〔トリス（トリメチルシリル）ホスフィンイミン〕（２，４−オクタジエン）チタニウム、（シクロペンタジエニル）〔トリス（トリメチルシリル）ホスフィンイミン〕（３，５−オクタジエン）チタニウム、（シクロペンタジエニル）〔トリス（トリメチルシリル）ホスフィンイミン〕（３，４−ジメチル−２，４−ヘキサジエン）チタニウム、（シクロペンタジエニル）〔トリス（トリメチルシリル）ホスフィンイミン〕（５，５−ジメチル−１，３−ヘキサジエン）チタニウム、（シクロペンタジエニル）〔トリス（トリメチルシリル）ホスフィンイミン〕（２，７−ジメチル−３，５−オクタジエン）チタニウム、（シクロペンタジエニル）〔トリス（トリメチルシリル）ホスフィンイミン〕（４，５−ジメチル−３，５−オクタジエン）チタニウム、（シクロペンタジエニル）〔トリス（トリメチルシリル）ホスフィンイミン〕（２，２，７，７−テトラメチル−３，５−オクタジエン）チタニウム、（シクロペンタジエニル）〔トリス（トリメチルシリル）ホスフィンイミン〕（２，４，５，７−テトラメチル−３，５−オクタジエン）チタニウム、（シクロペンタジエニル）〔トリス（トリメチルシリル）ホスフィンイミン〕（１−フェニルブタジエン）チタニウム、（シクロペンタジエニル）〔トリス（トリメチルシリル）ホスフィンイミン〕（２−フェニルブタジエン）チタニウム、（シクロペンタジエニル）〔トリス（トリメチルシリル）ホスフィンイミン〕（１，４−ジフェニルブタジエン）チタニウム、（シクロペンタジエニル）〔トリス（トリメチルシリル）ホスフィンイミン〕（２，３−ジフェニルブタジエン）チタニウム、
【００４８】
（シクロペンタジエニル）〔トリス（ブチルジメチルシリル）ホスフィンイミン〕（ブタジエン）チタニウム、（シクロペンタジエニル）〔トリス（ブチルジメチルシリル）ホスフィンイミン〕（ペンタジエン）チタニウム、（シクロペンタジエニル）〔トリス（ブチルジメチルシリル）ホスフィンイミン〕（イソプレン）チタニウム、（シクロペンタジエニル）〔トリス（ブチルジメチルシリル）ホスフィンイミン〕（１，３−ヘキサジエン）チタニウム、（シクロペンタジエニル）〔トリス（ブチルジメチルシリル）ホスフィンイミン〕（２，４−ヘキサジエン）チタニウム、（シクロペンタジエニル）〔トリス（ブチルジメチルシリル）ホスフィンイミン〕（２，３−ジメチルブタジエン）チタニウム、（シクロペンタジエニル）〔トリス（ブチルジメチルシリル）ホスフィンイミン〕（１，３−ヘプタジエン）チタニウム、（シクロペンタジエニル）〔トリス（ブチルジメチルシリル）ホスフィンイミン〕（２，４−ヘプタジエン）チタニウム、（シクロペンタジエニル）〔トリス（ブチルジメチルシリル）ホスフィンイミン〕（２，３−ジメチル−１，３−ペンタジエン）チタニウム、（シクロペンタジエニル）〔トリス（ブチルジメチルシリル）ホスフィンイミン〕（１，３−オクタジエン）チタニウム、（シクロペンタジエニル）〔トリス（ブチルジメチルシリル）ホスフィンイミン〕（２，４−オクタジエン）チタニウム、（シクロペンタジエニル）〔トリス（ブチルジメチルシリル）ホスフィンイミン〕（３，５−オクタジエン）チタニウム、（シクロペンタジエニル）〔トリス（ブチルジメチルシリル）ホスフィンイミン〕（３，４−ジメチル−２，４−ヘキサジエン）チタニウム、（シクロペンタジエニル）〔トリス（ブチルジメチルシリル）ホスフィンイミン〕（５，５−ジメチル−１，３−ヘキサジエン）チタニウム、（シクロペンタジエニル）〔トリス（ブチルジメチルシリル）ホスフィンイミン〕（２，７−ジメチル−３，５−オクタジエン）チタニウム、（シクロペンタジエニル）〔トリス（ブチルジメチルシリル）ホスフィンイミン〕（４，５−ジメチル−３，５−オクタジエン）チタニウム、（シクロペンタジエニル）〔トリス（ブチルジメチルシリル）ホスフィンイミン〕（２，２，７，７−テトラメチル−３，５−オクタジエン）チタニウム、（シクロペンタジエニル）〔トリス（ブチルジメチルシリル）ホスフィンイミン〕（２，４，５，７−テトラメチル−３，５−オクタジエン）チタニウム、（シクロペンタジエニル）〔トリス（ブチルジメチルシリル）ホスフィンイミン〕（１−フェニルブタジエン）チタニウム、（シクロペンタジエニル）〔トリス（ブチルジメチルシリル）ホスフィンイミン〕（２−フェニルブタジエン）チタニウム、（シクロペンタジエニル）〔トリス（ブチルジメチルシリル）ホスフィンイミン〕（１，４−ジフェニルブタジエン）チタニウム、（シクロペンタジエニル）〔トリス（ブチルジメチルシリル）ホスフィンイミン〕（２，３−ジフェニルブタジエン）チタニウム、などや、これらの化合物のチタニウムをジルコニウムまたはハフニウムに変更した化合物、シクロペンタジエニルをジメチルシクロペンタジエニル、トリメチルシクロペンタジエニル、テトラメチルシクロペンタジエニル、ｎ−ブチルシクロペンタジエニル、ｔｅｒｔ−ブチルジメチルシリルシクロペンタジエニル、インデニル、テトラヒドロインデニル、フルオレニルまたはオクタヒドロフルオレニルに変更した化合物といった遷移金属化合物が挙げられる。
【００４９】
本発明の遷移金属化合物は高い重合活性を示し得る付加重合用触媒成分として有用である。本発明の付加重合用触媒としては上記の遷移金属化合物（Ａ）を用いてなる付加重合用触媒であり、上記の遷移金属化合物（Ａ）および活性化用共触媒を接触させてなる付加重合用触媒が好ましい。
【００５０】
活性化用共触媒としては、有機アルミニウム化合物（Ｂ）および／または下記（Ｃ）を用いることが好ましい。
（Ｃ）：下記（Ｃ１）〜（Ｃ３）のいずれかのホウ素化合物
（Ｃ１）一般式  ＢＱ1Ｑ2Ｑ3で表されるホウ素化合物、
（Ｃ２）一般式  Ｇ+（ＢＱ1Ｑ2Ｑ3Ｑ4）-で表されるホウ素化合物、
（Ｃ３）一般式  （Ｌ−Ｈ）+（ＢＱ1Ｑ2Ｑ3Ｑ4）-で表されるホウ素化合物
（但し、Ｂは３価の原子価状態のホウ素原子であり、Ｑ1〜Ｑ4はハロゲン原子、炭化水素基、ハロゲン化炭化水素基、置換シリル基、アルコキシ基または２置換アミノ基であり、それらは同じであっても異なっていても良い。Ｇ+は無機または有機のカチオンであり、Ｌは中性ルイス塩基であり、（Ｌ−Ｈ）+はブレンステッド酸である。）
【００５１】
（Ｂ）有機アルミニウム化合物
上記の有機アルミニウム化合物（Ｂ）は炭素−アルミニウム結合を有するアルミニウム化合物であり、下記（Ｂ１）〜（Ｂ３）から選ばれる１種以上のアルミニウム化合物が好ましい。
（Ｂ１）一般式  Ｅ1aＡｌＺ3-aで示される有機アルミニウム化合物
（Ｂ２）一般式  ｛−Ａｌ（Ｅ2）−Ｏ−｝bで示される構造を有する環状のアルミノキサン
（Ｂ３）一般式  Ｅ3｛−Ａｌ（Ｅ3）−Ｏ−｝cＡｌＥ32で示される構造を有する線状のアルミノキサン
（但し、Ｅ1、Ｅ2、およびＥ3は、それぞれ炭化水素基であり、全てのＥ1、全てのＥ2および全てのＥ3は同じであっても異なっていても良い。Ｚは水素原子またはハロゲン原子を表し、全てのＺは同じであっても異なっていても良い。ａは０＜ａ≦３を満足する数を、ｂは２以上の整数を、ｃは１以上の整数を表す。）
Ｅ1、Ｅ2、またはＥ3における炭化水素基としては、炭素数１〜８の炭化水素基が好ましく、アルキル基がより好ましい。
【００５２】
一般式  Ｅ1aＡｌＺ3-aで示される有機アルミニウム化合物（Ｂ１）の具体例としては、トリメチルアルミニウム、トリエチルアルミニウム、トリプロピルアルミニウム、トリイソブチルアルミニウム、トリヘキシルアルミニウム等のトリアルキルアルミニウム；ジメチルアルミニウムクロライド、ジエチルアルミニウムクロライド、ジプロピルアルミニウムクロライド、ジイソブチルアルミニウムクロライド、ジヘキシルアルミニウムクロライド等のジアルキルアルミニウムクロライド；メチルアルミニウムジクロライド、エチルアルミニウムジクロライド、プロピルアルミニウムジクロライド、イソブチルアルミニウムジクロライド、ヘキシルアルミニウムジクロライド等のアルキルアルミニウムジクロライド；ジメチルアルミニウムハイドライド、ジエチルアルミニウムハイドライド、ジプロピルアルミニウムハイドライド、ジイソブチルアルミニウムハイドライド、ジヘキシルアルミニウムハイドライド等のジアルキルアルミニウムハイドライド等を例示することができる。
好ましくは、トリアルキルアルミニウムであり、より好ましくは、トリエチルアルミニウム、またはトリイソブチルアルミニウムである。
【００５３】
一般式  ｛−Ａｌ（Ｅ2）−Ｏ−｝bで示される構造を有する環状のアルミノキサン（Ｂ２）、一般式  Ｅ3｛−Ａｌ（Ｅ3）−Ｏ−｝cＡｌＥ32で示される構造を有する線状のアルミノキサン（Ｂ３）における、Ｅ2、Ｅ3の具体例としては、メチル基、エチル基、ノルマルプロピル基、イソプロピル基、ノルマルブチル基、イソブチル基、ノルマルペンチル基、ネオペンチル基等のアルキル基を例示することができる。ｂは２以上の整数であり、ｃは１以上の整数である。好ましくは、Ｅ2およびＥ3はメチル基またはイソブチル基であり、ｂは２〜４０、ｃは１〜４０である。
【００５４】
上記のアルミノキサンは各種の方法で作られる。その方法については特に制限はなく、公知の方法に準じて作ればよい。例えば、トリアルキルアルミニウム（例えば、トリメチルアルミニウムなど）を適当な有機溶剤（ベンゼン、脂肪族炭化水素など）に溶かした溶液を水と接触させて作る。また、トリアルキルアルミニウム（例えば、トリメチルアルミニウムなど）を結晶水を含んでいる金属塩（例えば、硫酸銅水和物など）に接触させて作る方法が例示できる。
【００５５】
（Ｃ）ホウ素化合物
ホウ素化合物（Ｃ）としては、（Ｃ１）一般式  ＢＱ1Ｑ2Ｑ3で表されるホウ素化合物、（Ｃ２）一般式  Ｇ+（ＢＱ1Ｑ2Ｑ3Ｑ4）-で表されるホウ素化合物、（Ｃ３）一般式  （Ｌ−Ｈ）+（ＢＱ1Ｑ2Ｑ3Ｑ4）-で表されるホウ素化合物のいずれかのホウ素化合物を用いる。
【００５６】
一般式  ＢＱ1Ｑ2Ｑ3で表されるホウ素化合物（Ｃ１）において、Ｂは３価の原子価状態のホウ素原子であり、Ｑ1〜Ｑ3はハロゲン原子、炭化水素基、ハロゲン化炭化水素基、置換シリル基、アルコキシ基または２置換アミノ基であり、それらは同じであっても異なっていても良い。Ｑ1〜Ｑ3は好ましくは、ハロゲン原子、１〜２０個の炭素原子を含む炭化水素基、１〜２０個の炭素原子を含むハロゲン化炭化水素基、１〜２０個の炭素原子を含む置換シリル基、１〜２０個の炭素原子を含むアルコキシ基または２〜２０個の炭素原子を含むアミノ基であり、より好ましいＱ1〜Ｑ3はハロゲン原子、１〜２０個の炭素原子を含む炭化水素基、または１〜２０個の炭素原子を含むハロゲン化炭化水素基である。さらに好ましくはＱ1〜Ｑ4は、それぞれ少なくとも１個のフッ素原子を含む炭素原子数１〜２０のフッ素化炭化水素基であり、特に好ましくはＱ1〜Ｑ4は、それぞれ少なくとも１個のフッ素原子を含む炭素原子数６〜２０のフッ素化アリール基である。
【００５７】
化合物（Ｃ１）の具体例としては、トリス（ペンタフルオロフェニル）ボラン、トリス（２，３，５，６−テトラフルオロフェニル）ボラン、トリス（２，３，４，５−テトラフルオロフェニル）ボラン、トリス（３，４，５−トリフルオロフェニル）ボラン、トリス（２，３，４−トリフルオロフェニル）ボラン、フェニルビス（ペンタフルオロフェニル）ボラン等が挙げられるが、最も好ましくは、トリス（ペンタフルオロフェニル）ボランである。
【００５８】
一般式  Ｇ+（ＢＱ1Ｑ2Ｑ3Ｑ4）-で表されるホウ素化合物（Ｃ２）において、Ｇ+は無機または有機のカチオンであり、Ｂは３価の原子価状態のホウ素原子であり、Ｑ1〜Ｑ4は上記の（Ｃ１）におけるＱ1〜Ｑ3と同様である。
【００５９】
一般式  Ｇ+（ＢＱ1Ｑ2Ｑ3Ｑ4）-で表される化合物における無機のカチオンであるＧ+の具体例としては、フェロセニウムカチオン、アルキル置換フェロセニウムカチオン、銀陽イオンなどが、有機のカチオンであるＧ+としては、トリフェニルメチルカチオンなどが挙げられる。Ｇ+として好ましくはカルベニウムカチオンであり、特に好ましくはトリフェニルメチルカチオンである。（ＢＱ1Ｑ2Ｑ3Ｑ4）-としては、テトラキス（ペンタフルオロフェニル）ボレート、テトラキス（２，３，５，６−テトラフルオロフェニル）ボレート、テトラキス（２，３，４，５−テトラフルオロフェニル）ボレート、テトラキス（３，４，５−トリフルオロフェニル）ボレート、テトラキス（２，３，４−トリフルオロフェニル）ボレート、フェニルトリス（ペンタフルオロフェニル）ボレ−ト、テトラキス（３，５−ビストリフルオロメチルフェニル）ボレートなどが挙げられる。
【００６０】
これらの具体的な組み合わせとしては、フェロセニウムテトラキス（ペンタフルオロフェニル）ボレート、１，１’−ジメチルフェロセニウムテトラキス（ペンタフルオロフェニル）ボレート、銀テトラキス（ペンタフルオロフェニル）ボレート、トリフェニルメチルテトラキス（ペンタフルオロフェニル）ボレート、トリフェニルメチルテトラキス（３，５−ビストリフルオロメチルフェニル）ボレートなどを挙げることができるが、最も好ましくは、トリフェニルメチルテトラキス（ペンタフルオロフェニル）ボレートである。
【００６１】
また、一般式（Ｌ−Ｈ）+（ＢＱ1Ｑ2Ｑ3Ｑ4）-で表されるホウ素化合物（Ｃ３）においては、Ｌは中性ルイス塩基であり、（Ｌ−Ｈ）+はブレンステッド酸であり、Ｂは３価の原子価状態のホウ素原子であり、Ｑ1〜Ｑ4は上記のルイス酸（Ｃ１）におけるＱ1〜Ｑ3と同様である。
【００６２】
一般式（Ｌ−Ｈ）+（ＢＱ1Ｑ2Ｑ3Ｑ4）-で表される化合物におけるブレンステッド酸である（Ｌ−Ｈ）+の具体例としては、トリアルキル置換アンモニウム、Ｎ，Ｎ−ジアルキルアニリニウム、ジアルキルアンモニウム、トリアリールホスホニウムなどが挙げられ、（ＢＱ1Ｑ2Ｑ3Ｑ4）-としては、前述と同様のものが挙げられる。
【００６３】
これらの具体的な組み合わせとしては、トリエチルアンモニウムテトラキス（ペンタフルオロフェニル）ボレート、トリプロピルアンモニウムテトラキス（ペンタフルオロフェニル）ボレート、トリ（ｎ−ブチル）アンモニウムテトラキス（ペンタフルオロフェニル）ボレート、トリ（ｎ−ブチル）アンモニウムテトラキス（３，５−ビストリフルオロメチルフェニル）ボレート、Ｎ，Ｎ−ジメチルアニリニウムテトラキス（ペンタフルオロフェニル）ボレート、Ｎ，Ｎ−ジエチルアニリニウムテトラキス（ペンタフルオロフェニル）ボレート、Ｎ，Ｎ−２，４，６−ペンタメチルアニリニウムテトラキス（ペンタフルオロフェニル）ボレート、Ｎ，Ｎ−ジメチルアニリニウムテトラキス（３，５−ビストリフルオロメチルフェニル）ボレート、ジイソプロピルアンモニウムテトラキス（ペンタフルオロフェニル）ボレート、ジシクロヘキシルアンモニウムテトラキス（ペンタフルオロフェニル）ボレート、トリフェニルホスホニウムテトラキス（ペンタフルオロフェニル）ボレート、トリ（メチルフェニル）ホスホニウムテトラキス（ペンタフルオロフェニル）ボレート、トリ（ジメチルフェニル）ホスホニウムテトラキス（ペンタフルオロフェニル）ボレートなどを挙げることができるが、最も好ましくは、トリ（ｎ−ブチル）アンモニウムテトラキス（ペンタフルオロフェニル）ボレート、もしくは、Ｎ，Ｎ−ジメチルアニリニウムテトラキス（ペンタフルオロフェニル）ボレートである。
【００６４】
本発明においては、上記の遷移金属化合物（Ａ）と、有機アルミニウム化合物（Ｂ）および／または上記のホウ素化合物（Ｃ）とを、重合時に任意の順序で投入し使用することができるが、またそれらの任意の化合物の組合せを予め接触させて得られた反応物を用いても良い。
【００６５】
各触媒成分の使用量は、有機アルミニウム化合物（Ｂ）／遷移金属化合物（Ａ）のモル比が通常０．１〜１００００で、好ましくは５〜２０００、ホウ素化合物（Ｃ）／遷移金属化合物（Ａ）のモル比が通常０．０１〜１００で、好ましくは０．５〜１０の範囲にあるように、各成分を用いることが望ましい。各触媒成分を溶液状態で使う場合の濃度については、遷移金属化合物（Ａ）は通常、０．０００１〜５ミリモル／リットルで、好ましくは、０．００１〜１ミリモル／リットル、有機アルミニウム化合物（Ｂ）はＡｌ原子換算で通常、０．０１〜５００ミリモル／リットルで、好ましくは、０．１〜１００ミリモル／リットル、ホウ素化合物（Ｃ）は通常、０．０００１〜５ミリモル／リットルで、好ましくは、０．００１〜１ミリモル／リットルの範囲にあるように、各成分を用いることが望ましい。
【００６６】
本発明において重合に適用できるオレフィンとしては、炭素原子数２〜２０個からなるオレフィン類、特にエチレン、炭素原子数３〜２０のα−オレフィン、炭素原子数４〜２０のジオレフィン類等を用いることができ、同時に２種類以上のモノマーを用いることもできる。オレフィンの具体例としては、エチレン、プロピレン、１−ブテン、１−ペンテン、１−ヘキセン、１−ヘプテン、１−オクテン、１−ノネン、１−デセン等の直鎖状オレフィン類、３−メチル−１−ブテン、３−メチル−１−ペンテン、４−メチル−１−ペンテン、５−メチル−１−ヘキセン等の分岐オレフィン類、ビニルシクロヘキサン等が例示されるが、本発明は上記化合物に限定されるべきものではない。共重合を行う時のモノマーの組み合わせの具体例としては、エチレンとプロピレン、エチレンと１−ブテン、エチレンと１−ヘキセン、エチレンと１−オクテン、プロピレンと１−ブテン等が例示されるが、本発明はこれらの組み合わせに限定されるべきものではない。
【００６７】
本発明は、特にエチレンと他のα−オレフィン、特にプロピレン、１−ブテン、４−メチル−１−ペンテン、１−ヘキセン、１−オクテン等のα−オレフィンとの共重合体の製造に有効に適用できる。
【００６８】
重合方法も、特に限定されるべきものではないが、例えば、ブタン、ペンタン、ヘキサン、ヘプタン、オクタン等の脂肪族炭化水素、ベンゼン、トルエン等の芳香族炭化水素、またはメチレンジクロライド等のハロゲン化炭化水素を溶媒として用いる溶媒重合、またはスラリー重合、ガス状のモノマー中での気相重合等が可能であり、また、連続重合、回分式重合のどちらでも可能である。
【００６９】
重合温度は、−５０〜２５０℃の範囲を取り得るが、特に、−２０〜１００℃の範囲が好ましく、重合圧力は、常圧〜６０ｋｇ／ｃｍ2 Ｇが好ましい。重合時間は、一般的に、目的とするポリマーの種類、反応装置により適宜決定されるが、１分間〜２０時間の範囲を取ることができる。また、本発明は共重合体の分子量を調節するために水素等の連鎖移動剤を添加することもできる。
【００７０】
【実施例】
以下、実施例および比較例によって本発明をさらに詳細に説明するが、本発明はこれらに限定されるものではない。
実施例における重合体の性質は、下記の方法によって測定した。
【００７１】
（１）極限粘度［η］：ウベローデ型粘度計を用い、１３５℃でテトラリン溶液中で測定した。
【００７２】
（２）共重合体におけるα−オレフィン単位含有量：赤外分光光度計（日本分光工業社製  ＩＲ−８１０）を用いて、エチレンとα−オレフィンの特性吸収より求め、１０００炭素当たりの短鎖分岐数（ＳＣＢ）として表した。
【００７３】
（３）重合体の融点：セイコーＳＳＣ−５２００を用いて、以下の条件により求めた。
昇温：  ４０℃から１５０℃（１０℃／分）、５分間保持
冷却：１５０℃から  １０℃（  ５℃／分）、１０分間保持
測定：  １０℃から１６０℃（  ５℃／分）
【００７４】
（４）分子量および分子量分布：ゲル・パーミュエーション・クロマトグラフ（ウォーターズ社製  １５０，Ｃ）を用い、以下の条件により求めた。
カラム：ＴＳＫ  ｇｅｌ  ＧＭＨ−ＨＴ
測定温度：１４５℃  設定
測定濃度：１０ｍｇ／１０ｍｌ−オルトジクロルベンゼン
なお、分子量分布は重量平均分子量と数平均分子量との比（Ｍｗ／Ｍｎ）で評価した。
【００７５】
［実施例１］
［１］Ｎ−トリメチルシリル−トリ−ｔｅｒｔ−ブチルホスフィンイミンの合成
窒素雰囲気下、撹拌機および冷却装置を備えた１００ｍｌ４つ口フラスコ中で、トリ−ｔｅｒｔ−ブチルホスフィン４４．８ｇ（２２１ｍｍｏｌ）とトリメチルシリルアジド２７．８ｇ（２４２ｍｍｏｌ）を加えた。この溶液を１００℃から１２０℃に加熱し、１．５時間撹拌した。その後、トリメチルシリルアジド６ｇ（５２ｍｍｏｌ）を追加し、さらに１２５℃から１３０℃で１時間攪拌を続けた。この様にして得られた反応液を冷却し、６０℃で脱水アセトニトリル１００ｍｌを加え、室温まで冷却した。このスラリーにさらに脱水アセトニトリルを４２０ｍｌ加え、７０℃まで加熱し溶液とした。この溶液を室温まで放冷し、１晩静置することで無色の針状晶を得た。これをろ別し、さらに脱水アセトニトリル５０ｍｌで洗浄し、乾燥することで無色針状晶としてＮ−トリメチルシリル−トリ−ｔｅｒｔ−ブチルホスフィンイミンを４７．８ｇ(１６５ｍｍｏｌ)得た。収率は、７５％であった。
1H-NMR(CDCl3): d -0.20(s, 9H), 1.28(d, 27H, J=12Hz)
31P-NMR(CDCl3): d 32.7
【００７６】
［２］（シクロペンタジエニル）（トリ−ｔｅｒｔ―ブチルホスフィンイミン）チタンジクロリドの合成
窒素雰囲気下、撹拌機を備えた１００ｍｌフラスコ中で、シクロペンタジエニルチタントリクロリド５．０８ｇ(２３．１ｍｍｏｌ)をトルエン１００ｍｌに溶解させる。これに上記［１］で合成したＮ−トリメチルシリル−トリ−ｔｅｒｔ−ブチルホスフィンイミン７．５０ｇ（２６．０ｍｍｏｌ）をトルエン３０ｍｌに溶かした溶液を室温下でゆっくりと加えた。この橙色溶液を室温で１日攪拌を続ける事により得られた懸濁液を、セライト濾過し、このろ液を集めて濃縮し冷却晶析することで黄色板状晶として（シクロペンタジエニル）（トリ−ｔｅｒｔ―ブチルホスフィンイミン）チタンジクロリドを６．７０ｇ(１６．８ｍｍｏｌ)得た。収率は７３％であった。
1H-NMR(CDCl3): d 1.54(d, 27H, J=13.9Hz) 6.48(s, 5H)
31P-NMR(CDCl3): d 48.3
【００７７】
［３］（シクロペンタジエニル）（トリ−ｔｅｒｔ―ブチルホスフィンイミン）（１，４−ジフェニルブタジエン）チタニウムの合成
窒素雰囲気下、撹拌機を備えた１００ｍｌフラスコ中で上記［２］で合成した（シクロペンタジエニル）（トリ−ｔｅｒｔ―ブチルホスフィンイミン）チタンジクロリド１．００ｇ(２．５０ｍｍｏｌ)と１，４−ジフェニルブタジエン０．８７５ｇ(２．５０ｍｍｏｌ)をトルエン３０ｍｌに溶解させた。この黄色溶液に室温下で１．５５モル／リットルのｎ−ブチルリチウム／ｎ−ヘキサン溶液を３．４ｍｌ滴下した。この溶液を２時間加熱還留した後にセライト濾過し、さらに２０ｍｌまで濃縮した後、加熱して暗黒色溶液とした。この溶液を放冷して室温まで冷却した後さらに、−２０℃で１晩静置することで暗輝色針状晶を得た。この結晶をろ別しｎ−ペンタン５ｍｌで３回洗浄し乾燥させることで、（シクロペンタジエニル）（トリ−ｔｅｒｔ―ブチルホスフィンイミン）（１，４−ジフェニルブタジエン）チタニウムを暗輝色針状晶として０．８８ｇ（１．６５ｍｍｏｌ）得た。収率は、６６％であった。
1H-NMR(C6D6): d 1.14(d, 27H, J=13.2Hz) 4.04(s, 2H) 5.53(s,2H) 6.15(s,5H) 6.93-7.59(m, 10H)
【００７８】
［実施例２］
内容積０．４リットルの撹拌機付きオートクレーブを真空乾燥してアルゴンで置換後溶媒としてトルエン１９０ｍｌを仕込み、α−オレフィンとして１−ヘキセンを１０ｍｌ仕込み、反応器を８０℃まで昇温した。昇温後、エチレン圧を６ｋｇ／ｃｍ2 に調節しながらフィードし、系内が安定した後、メチルイソブチルアルミノキサンのトルエン溶液（東ソー・アグゾ社製  ＭＭＡＯ３Ａ；以降では単に「ＭＭＡＯ」と略記する。）１．０ｍｍｏｌ（アルミニウム原子換算モル数；以降でも同じ）を投入し、続いて上記の実施例１［３］で合成した（シクロペンタジエニル）（トリ−ｔｅｒｔ―ブチルホスフィンイミン）（１，４−ジフェニルブタジエン）チタニウム０．５μｍｏｌを投入した。８０℃に温度を調節しながら、６０分間重合を行った。この時の初期発熱により重合槽内の温度は８．０℃上昇した。
重合の結果、ＳＣＢ＝２３．１、［η］＝５．２４ｄｌ／ｇ、分子量（Ｍｗ）＝４．９×１０5 、分子量分布（Ｍｗ／Ｍｎ）＝２．８、融点が１０７．７℃であるエチレンと１−ヘキセンとの共重合体を、チタニウム原子１ｍｏｌあたり、１時間当たり、２．３×１０7 ｇ製造した。
【００７９】
［実施例３］
内容積０．４リットルの撹拌機付きオートクレーブを真空乾燥してアルゴンで置換後溶媒としてトルエン１９０ｍｌを仕込み、α−オレフィンとして１−ヘキセンを１０ｍｌ仕込み、反応器を８０℃まで昇温した。昇温後、エチレン圧を６ｋｇ／ｃｍ2 に調節しながらフィードし、系内が安定した後、トリイソブチルアルミニウム０．２５ｍｍｏｌを投入し、続いて（シクロペンタジエニル）（トリ−ｔｅｒｔ―ブチルホスフィンイミン）（１，４−ジフェニルブタジエン）チタニウム０．５μｍｏｌ を投入し、続いてトリフェニルメチルテトラキス（ペンタフルオロフェニル）ボレート１．５μｍｏｌを投入した。８０℃に温度を調節しながら、６０分間重合を行った。この時の初期発熱により重合槽内の温度は７．０℃上昇した。
重合の結果、ＳＣＢ＝２５．２、［η］＝７．０１ｄｌ／ｇ、分子量（Ｍｗ）＝５．３×１０5 、分子量分布（Ｍｗ／Ｍｎ）＝３．３、融点が１０６．６℃であるエチレンと１−ヘキセンとの共重合体を、チタニウム原子１ｍｏｌあたり、１時間当たり、２．４×１０7 ｇ製造した。
【００８０】
［比較例１］
内容積０．４リットルの撹拌機付きオートクレーブを真空乾燥してアルゴンで置換後溶媒としてトルエン１９０ｍｌを仕込み、α−オレフィンとして１−ヘキセンを１０ｍｌ仕込み、反応器を８０℃まで昇温した。昇温後、エチレン圧を６ｋｇ／ｃｍ2 に調節しながらフィードし、系内が安定した後、ＭＭＡＯ２．０ｍｍｏｌを投入し、続いて上記の実施例１［２］で合成した（シクロペンタジエニル）（トリ−ｔｅｒｔ―ブチルホスフィンイミン）チタンジクロリド１．０μｍｏｌを投入した。８０℃に温度を調節しながら、６０分間重合を行った。この時の初期発熱により重合槽内の温度は１４．８℃上昇した。
重合の結果、ＳＣＢ＝２５．８、［η］＝５．２３ｄｌ／ｇ、分子量（Ｍｗ）＝４．３×１０5 、分子量分布（Ｍｗ／Ｍｎ）＝３．７、融点が１０９．６℃であるエチレンと１−ヘキセンとの共重合体を、チタニウム原子１ｍｏｌあたり、１時間当たり、５．５×１０6 ｇ製造した。
【００８１】
［比較例２］
内容積０．４リットルの撹拌機付きオートクレーブを真空乾燥してアルゴンで置換後溶媒としてトルエン１９０ｍｌを仕込み、α−オレフィンとして１−ヘキセンを１０ｍｌ仕込み、反応器を８０℃まで昇温した。昇温後、エチレン圧を６ｋｇ／ｃｍ2 に調節しながらフィードし、系内が安定した後、トリイソブチルアルミニウム０．５０ｍｍｏｌを投入し、続いて（シクロペンタジエニル）（トリ−ｔｅｒｔ―ブチルホスフィンイミン）チタンジクロリド１．０μｍｏｌ を投入し、続いてトリフェニルメチルテトラキス（ペンタフルオロフェニル）ボレート３．０μｍｏｌを投入した。８０℃に温度を調節しながら、６０分間重合を行った。この時の初期発熱により重合槽内の温度は１６．８ ℃上昇した。
重合の結果、ＳＣＢ＝２４．２、［η］＝４．８８ｄｌ／ｇ、分子量（Ｍｗ）＝３．８×１０5 、分子量分布（Ｍｗ／Ｍｎ）＝２．６、融点が１０９．９℃であるエチレンと１−ヘキセンとの共重合体を、チタニウム原子１ｍｏｌあたり、１時間当たり、７．９×１０6 ｇ製造した。
【００８２】
【発明の効果】
以上に詳述したように本発明によれば、高活性を示し得る付加重合用触媒成分として有用な遷移金属化合物、該遷移金属化合物からなる付加重合用触媒成分、該遷移金属化合物を用いてなる高活性の付加重合用触媒、および該付加重合用触媒を用いる効率的なオレフィン重合体の製造方法が提供される。